(57)【要約】  本発明は、湿式プロセスが適用可能であり、耐熱性、段差基板における膜の平坦性に優れ、溶媒への溶解性、溶液形態での長期保存安定性に優れたリソグラフィー用膜形成材料等を提供することを目的とする。前記目的は、式（０Ａ）の基：    【化１】2020105692.tif 000051（式（０Ａ）中、  ＲAおよびＲBは、それぞれ独立して、水素原子又は炭素数１〜４のアルキル基である）を有する化合物および潜在型硬化促進剤を含むリソグラフィー用膜形成材料によって達成することができる。
2020105692.tif 000002
【特許請求の範囲】
【請求項１】
式（０Ａ）の基：
【化１】
2020105692.tif 000044
（式（０Ａ）中、
ＲAおよびＲBは、それぞれ独立して、水素原子又は炭素数１〜４のアルキル基である）
を有する化合物および潜在型硬化促進剤を含むリソグラフィー用膜形成材料。
【請求項２】
前記潜在型硬化促進剤の分解温度が６００℃以下である、請求項１に記載のリソグラフィー用膜形成材料。
【請求項３】
前記潜在型硬化促進剤が潜在型塩基発生剤である、請求項１又は２に記載のリソグラフィー用膜形成材料。
【請求項４】
式（０Ａ）の基を有する化合物が、２以上の式（０Ａ）の基を有する、請求項１〜３のいずれかに記載のリソグラフィー用膜形成材料。
【請求項５】
式（０Ａ）の基を有する化合物が、２つの式（０Ａ）の基を有する化合物、又は式（０Ａ）の基を有する化合物の付加重合樹脂である、請求項１〜４のいずれかに記載のリソグラフィー用膜形成材料。
【請求項６】
式（０Ａ）の基を有する化合物が、式（１Ａ0）で表される、請求項１〜５のいずれかに記載のリソグラフィー用膜形成材料。
【化２】
2020105692.tif 000045
（式（１Ａ0）中、
ＲA及びＲBは前記のとおりであり、
Ｚはヘテロ原子を含んでいてもよい炭素数１〜１００の２価の炭化水素基である）。
【請求項７】
式（０Ａ）の基を有する化合物が、式（１Ａ）で表される、請求項１〜６のいずれかに記載のリソグラフィー用膜形成材料。
【化３】
2020105692.tif 000046
（式（１Ａ）中、
ＲA及びＲBは前記のとおりであり、
Ｘは、それぞれ独立して、単結合、−Ｏ−、−ＣＨ2−、−Ｃ（ＣＨ3）2−、−ＣＯ−、−Ｃ（ＣＦ3）2−、−ＣＯＮＨ−又は−ＣＯＯ−であり、
Ａは、単結合、酸素原子、又はヘテロ原子を含んでいてもよい炭素数１〜８０の２価の炭化水素基であり、
Ｒ1は、それぞれ独立して、ヘテロ原子を含んでいてもよい炭素数０〜３０の基であり、
ｍ１は、それぞれ独立して、０〜４の整数である）。
【請求項８】
Ａが、単結合、酸素原子、−（ＣＨ2）p−、−ＣＨ2Ｃ（ＣＨ3）2ＣＨ2−、−（Ｃ（ＣＨ3）2）p−、−（Ｏ（ＣＨ2）q）p−、−（О（Ｃ6Ｈ4））p−、又は以下の構造のいずれかであり、
【化４】
2020105692.tif 000047
Ｙは単結合、−Ｏ−、−ＣＨ2−、−Ｃ（ＣＨ3）2−、−Ｃ（ＣＦ3）2−、
【化５】
2020105692.tif 000048
であり、
ｐは０〜２０の整数であり、
ｑは０〜４の整数である、
請求項７に記載のリソグラフィー用膜形成材料。
【請求項９】
式（０Ａ）の基を有する化合物が、式（２Ａ）で表される、請求項１〜５のいずれかに記載のリソグラフィー用膜形成材料。
【化６】
2020105692.tif 000049
（式（２Ａ）中、
ＲA及びＲBは前記のとおりであり、
Ｒ2は、それぞれ独立して、ヘテロ原子を含んでいてもよい炭素数０〜１０の基であり、
ｍ２は、それぞれ独立して、０〜３の整数であり、
ｍ２’は、それぞれ独立して、０〜４の整数であり、
ｎは、０〜４の整数である）。
【請求項１０】
式（０Ａ）の基を有する化合物が、式（３Ａ）で表される、請求項１〜５のいずれかに記載のリソグラフィー用膜形成材料。
【化７】
2020105692.tif 000050
（式（３Ａ）中、
ＲA及びＲBは前記のとおりであり、
Ｒ3及びＲ4は、それぞれ独立して、ヘテロ原子を含んでいてもよい炭素数０〜１０の基であり、
ｍ３は、それぞれ独立して、０〜４の整数であり、
ｍ４は、それぞれ独立して、０〜４の整数であり、
ｎは、１〜４の整数である）。
【請求項１１】
前記潜在型硬化促進剤の含有割合が、式（０Ａ）の基を有する化合物の合計質量を１００質量部とした場合に、１〜２５質量部である、請求項１〜１０のいずれかに記載のリソグラフィー用膜形成材料。
【請求項１２】
架橋剤をさらに含有する、請求項１〜１１のいずれかに記載のリソグラフィー用膜形成材料。
【請求項１３】
前記架橋剤が、フェノール化合物、エポキシ化合物、シアネート化合物、アミノ化合物、ベンゾオキサジン化合物、メラミン化合物、グアナミン化合物、グリコールウリル化合物、ウレア化合物、イソシアネート化合物及びアジド化合物からなる群より選ばれる少なくとも１種である、請求項１２に記載のリソグラフィー用膜形成材料。
【請求項１４】
前記架橋剤が、少なくとも１つのアリル基を有する、請求項１２又は１３に記載のリソグラフィー用膜形成材料。
【請求項１５】
前記架橋剤の含有割合が、式（０Ａ）の基を有する化合物の合計質量を１００質量部とした場合に、０．１〜１００質量部である、請求項１２〜１４のいずれかに記載のリソグラフィー用膜形成材料。
【請求項１６】
請求項１〜１５のいずれかに記載のリソグラフィー用膜形成材料と溶媒とを含有する、リソグラフィー用膜形成用組成物。
【請求項１７】
リソグラフィー用膜がリソグラフィー用下層膜である、請求項１６に記載のリソグラフィー用膜形成用組成物。
【請求項１８】
請求項１７に記載のリソグラフィー用膜形成用組成物を用いて形成される、リソグラフィー用下層膜。
【請求項１９】
リソグラフィー用膜がレジスト膜である、請求項１６に記載のリソグラフィー用膜形成用組成物。
【請求項２０】
請求項１９に記載のリソグラフィー用膜形成用組成物を用いて形成される、レジスト膜。
【請求項２１】
基板上に、請求項１９に記載のリソグラフィー用膜形成用組成物を用いてレジスト膜を形成するレジスト膜形成工程と、
該レジスト膜形成工程により形成したレジスト膜の所定の領域に放射線を照射し、現像を行う現像工程と、
を含む、レジストパターン形成方法。
【請求項２２】
絶縁膜パターンの形成方法である、請求項２１のレジストパターン形成方法。
【請求項２３】
基板上に、請求項１７に記載のリソグラフィー用膜形成用組成物を用いて下層膜を形成する工程、
該下層膜上に、少なくとも１層のフォトレジスト層を形成する工程、及び
該フォトレジスト層の所定の領域に放射線を照射し、現像を行う工程、
を含む、レジストパターン形成方法。
【請求項２４】
基板上に、請求項１７に記載のリソグラフィー用膜形成用組成物を用いて下層膜を形成する工程、
該下層膜上に、珪素原子を含有するレジスト中間層膜材料を用いて中間層膜を形成する工程、
該中間層膜上に、少なくとも１層のフォトレジスト層を形成する工程、
該フォトレジスト層の所定の領域に放射線を照射し、現像してレジストパターンを形成する工程、
該レジストパターンをマスクとして前記中間層膜をエッチングする工程、
得られた中間層膜パターンをエッチングマスクとして前記下層膜をエッチングする工程、及び
得られた下層膜パターンをエッチングマスクとして基板をエッチングすることで基板にパターンを形成する工程、
を含む、回路パターン形成方法。
【発明の詳細な説明】
【技術分野】
【０００１】
本発明は、リソグラフィー用膜形成材料、該材料を含有するリソグラフィー用膜形成用組成物、該組成物を用いて形成されるリソグラフィー用下層膜及び該組成物を用いるパターン形成方法（例えば、レジストパターン方法又は回路パターン方法）に関する。
【背景技術】
【０００２】
半導体デバイスの製造において、フォトレジスト材料を用いたリソグラフィーによる微細加工が行われている。近年、ＬＳＩの高集積化と高速度化に伴い、パターンルールによる更なる微細化が求められている。そして、現在汎用技術として用いられている光露光を用いたリソグラフィーにおいては、光源の波長に由来する本質的な解像度の限界に近づきつつある。【０００３】
レジストパターン形成の際に使用するリソグラフィー用の光源は、ＫｒＦエキシマレーザー（２４８ｎｍ）からＡｒＦエキシマレーザー（１９３ｎｍ）へと短波長化されている。しかしながら、レジストパターンの微細化が進むと、解像度の問題若しくは現像後にレジストパターンが倒れるといった問題が生じてくるため、レジストの薄膜化が望まれるようになる。ところが、単にレジストの薄膜化を行うと、基板加工に十分なレジストパターンの膜厚を得ることが難しくなる。そのため、レジストパターンだけではなく、レジストと加工する半導体基板との間にレジスト下層膜を作製し、このレジスト下層膜にも基板加工時のマスクとしての機能を持たせるプロセスが必要になってきた。【０００４】
現在、このようなプロセス用のレジスト下層膜として、種々のものが知られている。例えば、従来のエッチング速度の速いレジスト下層膜とは異なり、レジストに近いドライエッチング速度の選択比を持つリソグラフィー用レジスト下層膜を実現するものとして、所定のエネルギーが印加されることにより末端基が脱離してスルホン酸残基を生じる置換基を少なくとも有する樹脂成分と溶媒とを含有する多層レジストプロセス用下層膜形成材料が提案されている（特許文献１参照。）。また、レジストに比べて小さいドライエッチング速度の選択比を持つリソグラフィー用レジスト下層膜を実現するものとして、特定の繰り返し単位を有する重合体を含むレジスト下層膜材料が提案されている（特許文献２参照。）。さらに、半導体基板に比べて小さいドライエッチング速度の選択比を持つリソグラフィー用レジスト下層膜を実現するものとして、アセナフチレン類の繰り返し単位と、置換又は非置換のヒドロキシ基を有する繰り返し単位とを共重合してなる重合体を含むレジスト下層膜材料が提案されている（特許文献３参照。）。【０００５】
一方、この種のレジスト下層膜において高いエッチング耐性を持つ材料としては、メタンガス、エタンガス、アセチレンガス等を原料に用いたＣＶＤによって形成されたアモルファスカーボン下層膜がよく知られている。【０００６】
また、本発明者らは、光学特性及びエッチング耐性に優れるとともに、溶媒に可溶で湿式プロセスが適用可能な材料として、特定の構成単位を含むナフタレンホルムアルデヒド重合体及び有機溶媒を含有するリソグラフィー用下層膜形成組成物（特許文献４及び５参照。）を提案している。【０００７】
なお、３層プロセスにおけるレジスト下層膜の形成において用いられる中間層の形成方法に関しては、例えば、シリコン窒化膜の形成方法（特許文献６参照。）や、シリコン窒化膜のＣＶＤ形成方法（特許文献７参照。）が知られている。また、３層プロセス用の中間層材料としては、シルセスキオキサンベースの珪素化合物を含む材料が知られている（特許文献８及び９参照。）。
【先行技術文献】
【特許文献】
【０００８】
【特許文献１】特開２００４−１７７６６８号公報
【特許文献２】特開２００４−２７１８３８号公報
【特許文献３】特開２００５−２５０４３４号公報
【特許文献４】国際公開第２００９／０７２４６５号
【特許文献５】国際公開第２０１１／０３４０６２号
【特許文献６】特開２００２−３３４８６９号公報
【特許文献７】国際公開第２００４／０６６３７７号
【特許文献８】特開２００７−２２６１７０号公報
【特許文献９】特開２００７−２２６２０４号公報
【発明の概要】
【発明が解決しようとする課題】
【０００９】
上述したように、従来数多くのリソグラフィー用膜形成材料が提案されているが、スピンコート法やスクリーン印刷等の湿式プロセスが適用可能な高い溶媒溶解性を有するのみならず、耐熱性、段差基板における膜の平坦性を高い次元で両立させたものはなく、新たな材料の開発が求められている。【００１０】
本発明は、上述の課題を鑑みてなされたものであり、その目的は、湿式プロセスが適用可能であり、耐熱性、段差基板における膜の平坦性に優れ、溶媒への溶解性、溶液形態での長期保存安定性に優れたリソグラフィー用膜形成材料、該材料を含有するリソグラフィー用膜形成用組成物、並びに、該組成物を用いたリソグラフィー用フォトレジスト層、下層膜及びパターン形成方法を提供することにある。
【課題を解決するための手段】
【００１１】
本発明者らは、前記課題を解決するために鋭意検討を重ねた結果、特定構造を有する化合物及び潜在型硬化促進剤を用いることにより、前記課題を解決できることを見出し、本発明を完成するに到った。すなわち、本発明は次のとおりである。【００１２】
［１］
式（０Ａ）の基：
【化１】
2020105692.tif 000003
（式（０Ａ）中、
ＲAおよびＲBは、それぞれ独立して、水素原子又は炭素数１〜４のアルキル基である）
を有する化合物および潜在型硬化促進剤を含むリソグラフィー用膜形成材料。
［１−１］
ＲAおよびＲBの少なくとも一方が炭素数１〜４のアルキル基である、［１］に記載のリソグラフィー用膜形成材料。
［２］
前記潜在型硬化促進剤の分解温度が６００℃以下である、［１］又は［１−１］に記載のリソグラフィー用膜形成材料。
［３］
前記潜在型硬化促進剤が潜在型塩基発生剤である、［１］〜［２］のいずれかに記載のリソグラフィー用膜形成材料。
［３−１］
前記潜在型硬化促進剤がビグアニド構造を有する、［１］〜［３］のいずれかに記載のリソグラフィー用膜形成材料。
［４］
式（０Ａ）の基を有する化合物が、２以上の式（０Ａ）の基を有する、［１］〜［３−１］のいずれかに記載のリソグラフィー用膜形成材料。
［５］
式（０Ａ）の基を有する化合物が、２つの式（０Ａ）の基を有する化合物、又は式（０Ａ）の基を有する化合物の付加重合樹脂である、［１］〜［４］のいずれかに記載のリソグラフィー用膜形成材料。
［６］
式（０Ａ）の基を有する化合物が、式（１Ａ0）で表される、［１］〜［５］のいずれかに記載のリソグラフィー用膜形成材料。
【化２】
2020105692.tif 000004
（式（１Ａ0）中、
ＲA及びＲBは前記のとおりであり、
Ｚはヘテロ原子を含んでいてもよい炭素数１〜１００の２価の炭化水素基である）。
［７］
式（０Ａ）の基を有する化合物が、式（１Ａ）で表される、［１］〜［６］のいずれかに記載のリソグラフィー用膜形成材料。
【化３】
2020105692.tif 000005
（式（１Ａ）中、
ＲA及びＲBは前記のとおりであり、
Ｘは、それぞれ独立して、単結合、−Ｏ−、−ＣＨ2−、−Ｃ（ＣＨ3）2−、−ＣＯ−、−Ｃ（ＣＦ3）2−、−ＣＯＮＨ−又は−ＣＯＯ−であり、
Ａは、単結合、酸素原子、又はヘテロ原子を含んでいてもよい炭素数１〜８０の２価の炭化水素基であり、
Ｒ1は、それぞれ独立して、ヘテロ原子を含んでいてもよい炭素数０〜３０の基であり、
ｍ１は、それぞれ独立して、０〜４の整数である）。
［８］
Ａが、単結合、酸素原子、−（ＣＨ2）p−、−ＣＨ2Ｃ（ＣＨ3）2ＣＨ2−、−（Ｃ（ＣＨ3）2）p−、−（Ｏ（ＣＨ2）q）p−、−（О（Ｃ6Ｈ4））p−、又は以下の構造のいずれかであり、
【化４】
2020105692.tif 000006
Ｙは単結合、−Ｏ−、−ＣＨ2−、−Ｃ（ＣＨ3）2−、−Ｃ（ＣＦ3）2−、
【化５】
2020105692.tif 000007
であり、
ｐは０〜２０の整数であり、
ｑは０〜４の整数である、
［７］に記載のリソグラフィー用膜形成材料。
［８−１］
Ｘが−Ｏ−であり、
Ａが以下の構造であり、
【化６】
2020105692.tif 000008
Ｙが−Ｃ（ＣＨ3）2−である、［８］に記載のリソグラフィー用膜形成材料。
［９］
式（０Ａ）の基を有する化合物が、式（２Ａ）で表される、［１］〜［５］のいずれかに記載のリソグラフィー用膜形成材料。
【化７】
2020105692.tif 000009
（式（２Ａ）中、
ＲA及びＲBは前記のとおりであり、
Ｒ2は、それぞれ独立して、ヘテロ原子を含んでいてもよい炭素数０〜１０の基であり、
ｍ２は、それぞれ独立して、０〜３の整数であり、
ｍ２’は、それぞれ独立して、０〜４の整数であり、
ｎは、０〜４の整数である）。
［９−１］
ｎが１〜４の整数である、［９］に記載のリソグラフィー用膜形成材料。
［１０］
式（０Ａ）の基を有する化合物が、式（３Ａ）で表される、［１］〜［５］のいずれかに記載のリソグラフィー用膜形成材料。
【化８】
2020105692.tif 000010
（式（３Ａ）中、
ＲA及びＲBは前記のとおりであり、
Ｒ3及びＲ4は、それぞれ独立して、ヘテロ原子を含んでいてもよい炭素数０〜１０の基であり、
ｍ３は、それぞれ独立して、０〜４の整数であり、
ｍ４は、それぞれ独立して、０〜４の整数であり、
ｎは、１〜４の整数である）。
［１０−１］
ｎが２〜４の整数である、［１０］に記載のリソグラフィー用膜形成材料。
［１１］
前記潜在型硬化促進剤の含有割合が、式（０Ａ）の基を有する化合物の合計質量を１００質量部とした場合に、１〜２５質量部である、［１］〜［１０−１］に記載のリソグラフィー用膜形成材料。
［１２］
架橋剤をさらに含有する、［１］〜［１１］のいずれかに記載のリソグラフィー用膜形成材料。
［１３］
前記架橋剤が、フェノール化合物、エポキシ化合物、シアネート化合物、アミノ化合物、ベンゾオキサジン化合物、メラミン化合物、グアナミン化合物、グリコールウリル化合物、ウレア化合物、イソシアネート化合物及びアジド化合物からなる群より選ばれる少なくとも１種である、［１２］に記載のリソグラフィー用膜形成材料。
［１４］
前記架橋剤が、少なくとも１つのアリル基を有する、［１２］又は［１３］に記載のリソグラフィー用膜形成材料。
［１５］
前記架橋剤の含有割合が、式（０Ａ）の基を有する化合物の合計質量を１００質量部とした場合に、０．１〜１００質量部である、［１２］〜［１４］のいずれかに記載のリソグラフィー用膜形成材料。
［１６］
［１］〜［１５］のいずれかに記載のリソグラフィー用膜形成材料と溶媒とを含有する、リソグラフィー用膜形成用組成物。
［１７］
リソグラフィー用膜がリソグラフィー用下層膜である、［１６］に記載のリソグラフィー用膜形成用組成物。
［１８］
［１７］に記載のリソグラフィー用膜形成用組成物を用いて形成される、リソグラフィー用下層膜。
［１９］
リソグラフィー用膜がレジスト膜である、［１６］に記載のリソグラフィー用膜形成用組成物。
［２０］
［１９］に記載のリソグラフィー用膜形成用組成物を用いて形成される、レジスト膜。
［２１］
基板上に、［１９］に記載のリソグラフィー用膜形成用組成物を用いてレジスト膜を形成するレジスト膜形成工程と、
該レジスト膜形成工程により形成したレジスト膜の所定の領域に放射線を照射し、現像を行う現像工程と、
を含む、レジストパターン形成方法。
［２２］
絶縁膜パターンの形成方法である、［２１］のレジストパターン形成方法。
［２３］
基板上に、［１７］に記載のリソグラフィー用膜形成用組成物を用いて下層膜を形成する工程、
該下層膜上に、少なくとも１層のフォトレジスト層を形成する工程、及び
該フォトレジスト層の所定の領域に放射線を照射し、現像を行う工程、
を含む、レジストパターン形成方法。
［２４］
基板上に、［１７］に記載のリソグラフィー用膜形成用組成物を用いて下層膜を形成する工程、
該下層膜上に、珪素原子を含有するレジスト中間層膜材料を用いて中間層膜を形成する工程、
該中間層膜上に、少なくとも１層のフォトレジスト層を形成する工程、
該フォトレジスト層の所定の領域に放射線を照射し、現像してレジストパターンを形成する工程、
該レジストパターンをマスクとして前記中間層膜をエッチングする工程、
得られた中間層膜パターンをエッチングマスクとして前記下層膜をエッチングする工程、及び
得られた下層膜パターンをエッチングマスクとして基板をエッチングすることで基板にパターンを形成する工程、
を含む、回路パターン形成方法。
【発明の効果】
【００１３】
本発明によれば、湿式プロセスが適用可能であり、耐熱性、段差基板における膜の平坦性に優れるだけでなく、溶媒への溶解性、溶液形態での長期保存安定性および低温での硬化性を兼ね備えたフォトレジスト下層膜を形成するために有用な、リソグラフィー用膜形成材料、該材料を含有するリソグラフィー用膜形成用組成物、並びに、該組成物を用いたリソグラフィー用下層膜及びパターン形成方法を提供することができる。
【発明を実施するための形態】
【００１４】
以下、本発明の実施の形態について説明する。なお、以下の実施の形態は、本発明を説明するための例示であり、本発明はその実施の形態のみに限定されない。
【００１５】
［リソグラフィー用膜形成材料］
＜化合物＞
本発明の一実施形態は、式（０Ａ）の基：
【化９】
2020105692.tif 000011
（式（０Ａ）中、
ＲA及びＲBは、それぞれ独立して、水素原子又は炭素数１〜４のアルキル基である。）
を有する化合物及び潜在型の硬化促進剤を含む、リソグラフィー用膜形成材料に関する。ＲAおよびＲBの少なくとも一方が炭素数１〜４のアルキル基であってもよい。
【００１６】
式（０Ａ）の基を有する化合物（以下「化合物０Ａ」という。）は、２以上の式（０Ａ）の基を有することが好ましい。化合物０Ａは、例えば、分子内に１個以上の第１級アミノ基を有する化合物と無水マレイン酸あるいは無水シトラコン酸との脱水閉環反応により得ることができる。
【００１７】
本実施形態のリソグラフィー用膜形成材料中の、化合物０Ａの合計含有量は、耐熱性及び段差基板における膜の平坦性の観点から、５１〜９８質量％であることが好ましく、６０〜９６質量％であることがより好ましく、７０〜９４質量％であることがさらに好ましく、８０〜９２質量％であることが特に好ましい。
【００１８】
本実施形態のリソグラフィー用膜形成材料中の化合物０Ａは、リソグラフィー用膜形成用の酸発生剤あるいは塩基発生剤としての機能以外を有することを特徴とする。
【００１９】
本実施形態のリソグラフィー用膜形成材料に用いられる化合物０Ａとしては、原料入手性と量産化に対応した製造の観点から、２つの式（０Ａ）の基を有する化合物、及び式（０Ａ）の基を有する化合物が付加重合した樹脂が好ましい。
【００２０】
化合物０Ａは、式（１Ａ0）で表される化合物であることが好ましい。
【化１０】
2020105692.tif 000012
（式（１Ａ0）中、
ＲA及びＲBは前記のとおりであり、
Ｚはヘテロ原子を含んでいてもよい炭素数１〜１００の２価の炭化水素基である。）
炭化水素基の炭素数は、１〜８０、１〜６０、１〜４０、１〜２０等であってもよい。ヘテロ原子としては、酸素、窒素、硫黄、フッ素、ケイ素等を挙げることができる。
【００２１】
化合物０Ａは、式（１Ａ）で表される化合物であることが好ましい。
【化１１】
2020105692.tif 000013
（式（１Ａ）中、
ＲA及びＲBは前記のとおりであり、
Ｘは、それぞれ独立して、単結合、−Ｏ−、−ＣＨ2−、−Ｃ（ＣＨ3）2−、−ＣＯ−、−Ｃ（ＣＦ3）2−、−ＣＯＮＨ−又は−ＣＯＯ−であり、
Ａは、単結合、酸素原子、又はヘテロ原子（例えば、酸素、窒素、硫黄、フッ素）を含んでいてもよい炭素数１〜８０の２価の炭化水素基であり、
Ｒ1は、それぞれ独立して、ヘテロ原子（例えば、酸素、窒素、硫黄、フッ素、塩素、臭素、ヨウ素）を含んでいてもよい炭素数０〜３０の基であり、
ｍ１は、それぞれ独立して、０〜４の整数である。）
【００２２】
耐熱性及びエッチング耐性向上の観点から、式（１Ａ）において、Ａは、単結合、酸素原子、−（ＣＨ2）p−、−ＣＨ2Ｃ（ＣＨ3）2ＣＨ2−、−（Ｃ（ＣＨ3）2）p−、−（Ｏ（ＣＨ2）q）p−、−（О（Ｃ6Ｈ4））p−、又は以下の構造のいずれかであることが好ましく、
【化１２】
2020105692.tif 000014
Ｙは単結合、−Ｏ−、−ＣＨ2−、−Ｃ（ＣＨ3）2−、−Ｃ（ＣＦ3）2−、
【化１３】
2020105692.tif 000015
であることが好ましく、
ｐは０〜２０の整数であることが好ましく、
ｑは０〜４の整数であることが好ましい。
【００２３】
Ｘは、耐熱性の観点から、単結合であることが好ましく、溶解性の観点から、−ＣＯＯ−であることが好ましい。
Ｙは、耐熱性向上の観点から、単結合であることが好ましい。
Ｒ1は、ヘテロ原子（例えば、酸素、窒素、硫黄、フッ素、塩素、臭素、ヨウ素）を含んでいてもよい炭素数０〜２０又は０〜１０の基であることが好ましい。Ｒ1は、有機溶媒への溶解性向上の観点から、炭化水素基であることが好ましい。例えば、Ｒ1として、アルキル基（例えば、炭素数１〜６又は１〜３のアルキル基）等が挙げられ、具体的にはメチル基、エチル基等が挙げられる。
ｍ１は、０〜２の整数であることが好ましく、原料入手性及び溶解性向上の観点から、１又は２であることがより好ましい。
ｑは、２〜４の整数であることが好ましい。
ｐは、０〜２の整数であることが好ましく、耐熱性向上の観点から、１〜２の整数であることがより好ましい。
【００２４】
また、一例として、式（１Ａ）中、
ＲAおよびＲBは、それぞれ独立して、水素原子又は炭素数１〜４のアルキル基であり（ＲAおよびＲBの少なくとも一方が炭素数１〜４のアルキル基であってもよい）、
Ｘは−Ｏ−であり、
Ａは以下の構造であり、
【化１４】
2020105692.tif 000016
Ｙは−Ｃ（ＣＨ3）2−であり、
Ｒ1は、それぞれ独立して、ヘテロ原子を含んでいてもよい炭素数０〜３０の基であり、
ｍ１は、それぞれ独立して、０〜４の整数である。
【００２５】
＜付加重合型樹脂＞
硬化膜の耐熱性および埋込み性、平坦性向上の観点から、化合物０Ａは、式（２Ａ）で表される化合物であることが好ましい。
【化１５】
2020105692.tif 000017
（式（２Ａ）中、
ＲA及びＲBは前記のとおりであり、
Ｒ2は、それぞれ独立して、ヘテロ原子を含んでいてもよい炭素数０〜１０の基であり、
ｍ２は、それぞれ独立して、０〜３の整数であり、
ｍ２’は、それぞれ独立して、０〜４の整数であり、
ｎは、０〜４の整数である）
【００２６】
前記式（２Ａ）及び式（２Ｂ）中、Ｒ2はそれぞれ独立に、ヘテロ原子（例えば、酸素、窒素、硫黄、フッ素、塩素、臭素、ヨウ素）を含んでいてもよい炭素数０〜１０の基である。また、Ｒ2は、有機溶媒への溶解性向上の観点から、炭化水素基であることが好ましい。例えば、Ｒ2として、アルキル基（例えば、炭素数１〜６又は１〜３のアルキル基）等が挙げられ、具体的にはメチル基、エチル基等が挙げられる。
ｍ２はそれぞれ独立に０〜３の整数である。また、ｍ２は、０又は１であることが好ましく、原料入手性の観点から、０であることがより好ましい。
ｍ２’はそれぞれ独立に、０〜４の整数である。また、ｍ２’は、０又は１であることが好ましく、原料入手性の観点から、０であることがより好ましい。
ｎは、０〜４の整数である。また、ｎは、１〜４の整数であることが好ましく、耐熱性向上の観点から、１〜２の整数であることがより好ましい。ｎが１以上であることにより、昇華物の原因となりうる単量体が除去され、平坦性と耐熱性の両立が期待でき、ｎが１であることがより好ましい。
【００２７】
硬化膜の耐熱性および段差基板における膜の平坦性向上の観点から、化合物０Ａは、式（３Ａ）で表される化合物であることが好ましい。
【化１６】
2020105692.tif 000018
（式（３Ａ）中、
ＲA及びＲBは前記のとおりであり、
Ｒ3及びＲ4は、それぞれ独立して、ヘテロ原子を含んでいてもよい炭素数０〜１０の基であり、
ｍ３は、それぞれ独立して、０〜４の整数であり、
ｍ４は、それぞれ独立して、０〜４の整数であり、
ｎは、１〜４の整数である）
【００２８】
前記式（３Ａ）中、Ｒ3及びＲ4はそれぞれ独立に、ヘテロ原子（例えば、酸素、窒素、硫黄、フッ素、塩素、臭素、ヨウ素）を含んでいてもよい炭素数０〜１０の基である。また、Ｒ3及びＲ4は、有機溶媒への溶解性向上の観点から、炭化水素基であることが好ましい。例えば、Ｒ3及びＲ4として、アルキル基（例えば、炭素数１〜６又は１〜３のアルキル基）等が挙げられ、具体的にはメチル基、エチル基等が挙げられる。
ｍ３はそれぞれ独立に０〜４の整数である。また、ｍ３は、０〜２の整数であることが好ましく、原料入手性の観点から、０であることがより好ましい。
ｍ４はそれぞれ独立に、０〜４の整数である。また、ｍ４は、０〜２の整数であることが好ましく、原料入手性の観点から、０であることがより好ましい。
ｎは、１〜４の整数である。また、ｎは、２〜４の整数であることが好ましく、耐熱性向上の観点から、２〜３の整数であることがより好ましく、２であることがさらに好ましい。ｎが２以上であることにより、昇華物の原因となりうる単量体が除去され、平坦性と耐熱性の両立が期待でき、ｎが２であることがより好ましい。
【００２９】
本実施形態で使用される化合物０Ａとしては、具体的には、ｍ−フェニレンジアミン、４−メチル−１，３−フェニレンジアミン、４，４−ジアミノジフェニルメタン、４，４−ジアミノジフェニルスルホン、１，３−ビス（３−アミノフェノキシ）ベンゼン、１，３−ビス（４−アミノフェノキシ）ベンゼン、１，４−ビス（３−アミノフェノキシ）ベンゼン、１，４−ビス（４−アミノフェノキシ）ベンゼン等のフェニレン骨格含有ビスアミンから得られるビスマレイミドおよびビスシトラコンイミド；ビス（３−エチル−５−メチル−４−アミノフェニル）メタン、１，１−ビス（３−エチル−５−メチル−４−アミノフェニル）エタン、２，２−ビス（３−エチル−５−メチル−４−アミノフェニル）プロパン、Ｎ，Ｎ'−４，４'−ジアミノ３，３'−ジメチル−ジフェニルメタン、Ｎ，Ｎ'−４，４'−ジアミノ３，３'−ジメチル−１，１−ジフェニルエタン、Ｎ，Ｎ'−４，４'−ジアミノ３，３'−ジメチル−１，１−ジフェニルプロパン、Ｎ，Ｎ'−４，４'−ジアミノ−３，３'−ジエチル−ジフェニルメタン、Ｎ，Ｎ'−４，４'−ジアミノ３，３'−ジｎ−プロピル−ジフェニルメタン、Ｎ，Ｎ'−４，４'−ジアミノ３，３'−ジｎ−ブチル−ジフェニルメタン等のジフェニルアルカン骨格含有ビスアミンから得られるビスマレイミドおよびビスシトラコンイミド；Ｎ，Ｎ'−４，４'−ジアミノ３，３'−ジメチル−ビフェニレン、Ｎ，Ｎ'−４，４'−ジアミノ３，３'−ジエチル−ビフェニレン等のビフェニル骨格含有ビスアミンから得られるビスマレイミドおよびビスシトラコンイミド；１，６−ヘキサンジアミン、１，６-ビスアミノ（２，２，４−トリメチル）ヘキサン、１，３−ジメチレンシクロヘキサンジアミン、１，４−ジメチレンシクロヘキサンジアミンなどの脂肪族骨格ビスアミンから得られるビスマレイミドおよびビスシトラコンイミド；１，３−ビス（３−アミノプロピル）−１，１，２，２−テトラメチルジシロキサン、１，３−ビス（３−アミノブチル）−１，１，２，２−テトラメチルジシロキサン、ビス（４−アミノフェノキシ）ジメチルシラン、１，３−ビス（４−アミノフェノキシ）テトラメチルジシロキサン、１，１，３，３−テトラメチル−１，３−ビス（４−アミノフェニル）ジシロキサン、１，１，３，３−テトラフェノキシ−１，３−ビス（２−アミノエチル）ジシロキサン、１，１，３，３−テトラフェニル−１，３−ビス（２−アミノエチル）ジシロキサン、１，１，３，３−テトラフェニル−１，３−ビス（３−アミノプロピル）ジシロキサン、１，１，３，３−テトラメチル−１，３−ビス（２−アミノエチル）ジシロキサン、１，１，３，３−テトラメチル−１，３−ビス（３−アミノプロピル）ジシロキサン、１，１，３，３−テトラメチル−１，３−ビス（４−アミノブチル）ジシロキサン、１，３−ジメチル−１，３−ジメトキシ−１，３−ビス（４−アミノブチル）ジシロキサン、１，１，３，３，５，５−ヘキサメチル−１，５−ビス（４−アミノフェニル）トリシロキサン、１，１，５，５−テトラフェニル−３，３−ジメチル−１，５−ビス（３−アミノプロピル）トリシロキサン、１，１，５，５−テトラフェニル−３，３−ジメトキシ−１，５−ビス（４��アミノブチル）トリシロキサン、１，１，５，５−テトラフェニル−３，３−ジメトキシ−１，５−ビス（５−アミノペンチル）トリシロキサン、１，１，５，５−テトラメチル−３，３−ジメトキシ−１，５−ビス（２−アミノエチル）トリシロキサン、１，１，５，５−テトラメチル−３，３−ジメトキシ−１，５−ビス（４−アミノブチル）トリシロキサン、１，１，５，５−テトラメチル−３，３−ジメトキシ−１，５−ビス（５−アミノペンチル）トリシロキサン、１，１，３，３，５，５−ヘキサメチル−１，５−ビス（３−アミノプロピル）トリシロキサン、１，１，３，３，５，５−ヘキサエチル−１，５−ビス（３−アミノプロピル）トリシロキサン、１，１，３，３，５，５−ヘキサプロピル−１，５−ビス（３−アミノプロピル）トリシロキサン等のジアミノシロキサンから得られるビスマレイミド及びビスシトラコンイミド等が挙げられる。
【００３０】
上記ビスマレイミド化合物の中でも特にビス（３−エチル−５−メチル−４−マレイミドフェニル）メタン、Ｎ，Ｎ'−４，４'−［３，３'−ジメチル−ジフェニルメタン］ビスマレイミド、Ｎ，Ｎ'−４，４'−［３，３'−ジエチルジフェニルメタン］ビスマレイミドが、硬化性や耐熱性にも優れるため、好ましい。
上記ビスシトラコンイミド化合物の中でも特にビス（３−エチル−５−メチル−４−シトラコンイミドフェニル）メタン、Ｎ，Ｎ'−４，４'−［３，３'−ジメチル−ジフェニルメタン］ビスシトラコンイミド、Ｎ，Ｎ'−４，４'−［３，３'−ジエチルジフェニルメタン］ビスシトラコンイミドが、溶剤溶解性に優れるため、好ましい。
【００３１】
本実施形態で使用される付加重合型マレイミド樹脂としては、例えば、ビスマレイミドＭ−２０（三井東圧化学社製、商品名）、ＢＭＩ−２３００（大和化成工業株式会社製、商品名）、ＢＭＩ−３２００（大和化成工業株式会社製、商品名）、ＭＩＲ−３０００（日本化薬株式会社製、製品名）等が挙げられる。この中でも特にＢＭＩ−２３００が溶解性や耐熱性にも優れるため、好ましい。
【００３２】
＜潜在型硬化促進剤＞
本実施形態のリソグラフィー用膜形成材料は、架橋反応、硬化反応を促進させるための潜在型の硬化促進剤を含む。潜在型硬化促進剤とは、通常の保管条件では活性を示さないが、外部刺激（例えば、熱、光等）に応答して活性を示す硬化促進剤である。潜在型硬化促進剤を使用することにより、季節を問わず、通常の室温保管条件下において、長期の安定保存が可能となる。
【００３３】
潜在型硬化促進剤の分解温度は、硬化速度の制御および硬化膜の平坦性制御の観点から、例えば６００℃以下であり、好ましくは４５０℃以下であり、より好ましくは４００℃以下であり、さらに好ましくは３５０℃以下であり、最も好ましくは２４０℃以下である。「分解温度」とは、潜在型硬化促進剤を分解して、硬化促進作用を有する物質を生成する温度を意味する。
【００３４】
また、分解温度の下限は、例えば１００℃であり、より好ましくは１５０℃であり、さらに好ましくは２００℃であり、最も好ましくは２２０℃である。
【００３５】
本発明の実施形態にて使用できる化合物の構造特性上、潜在型硬化促進剤としては、潜在型塩基発生剤が好ましい。潜在型塩基発生剤としては、例えば、熱分解によって塩基を発生するもの（熱潜在型塩基発生剤）、光照射によって塩基を発生するもの（光潜在型塩基発生剤）等が挙げられる。なお、光潜在型塩基発生剤は、熱分解によって塩基を発生することもできる。
【００３６】
熱潜在型塩基発生剤としては、例えば、４０℃以上に加熱すると塩基を発生する酸性化合物（Ａ１）、ｐＫａ１が０〜４のアニオンとアンモニウムカチオンとを有するアンモニウム塩（Ａ２）等が挙げられる。
上記酸性化合物（Ａ１）および上記アンモニウム塩（Ａ２）は、加熱すると塩基を発生するので、これらの化合物から発生した塩基により、架橋反応、硬化反応を促進できる。また、これらの化合物は、加熱しなければリソグラフィー用膜形成材料の環化が殆ど進行しないので、安定性に優れたリソグラフィー用膜形成組成物を調製することができる。
【００３７】
光潜在型塩基発生剤としては、例えば、電磁波に露光することによって塩基を生成する中性化合物等が挙げられる。例えばアミンが発生するものとしては、ベンジルカルバメート類、ベンゾインカルバメート類、０−カルバモイルヒドロキシアミン類、Ｏ−カルバモイルオキシム類など、およびＲＲ’−Ｎ−ＣＯ−ＯＲ”（ここで、Ｒ、Ｒ’は水素または低級アルキルであり、Ｒ”はニトロベンジルまたはαメチル・ニトロベンジルである。）が挙げられる。特に、溶液に添加した際の保存安定性を確保し、低い蒸気圧に起因したベーク時の揮発を抑制するため、三級アミンを発生するボレート化合物または、ジチオカルバメートをアニオンとして含む四級アンモニウム塩（Ｃ．Ｅ．Ｈｏｙｌｅ，ｅｔ．ａｌ．，Ｍａｃｒｏｍｏｌｕｃｕｌｅｓ，３２，２７９３（１９９９））等が好ましい。
【００３８】
本実施形態で使用される潜在型塩基発生剤の具体例としては、例えば、以下のものをあげることができる。
【００３９】
（ヘキサアンミンルテニウム（III）トリフェニルアルキルボレートの例）
ヘキサアンミンルテニウム（III）トリス（トリフェニルメチルボレート）、ヘキサアンミンルテニウム（III）トリス（トリフェニルエチルボレート）、ヘキサアンミンルテニウム（III）トリス（トリフェニルプロピルボレート）、ヘキサアンミンルテニウム（III）トリス（トリフェニルブチルボレート）、ヘキサアンミンルテニウム（III）トリス（トリフェニルヘキシルボレート）、ヘキサアンミンルテニウム（III）トリス（トリフェニルオクチルボレート）、ヘキサアンミンルテニウム（III）トリス（トリフェニルオクタデシルボレート）、ヘキサアンミンルテニウム（III）トリス（トリフェニルイソプロピルボレート）、ヘキサアンミンルテニウム（III）トリス（トリフェニルイソブチルボレート）、ヘキサアンミンルテニウム（III）トリス（トリフェニル−ｓｅｃ−ブチルボレート）、ヘキサアンミンルテニウム（III）トリス（トリフェニル−ｔｅｒｔ−ブチルボレート）、ヘキサアンミンルテニウム（III）トリス（トリフェニルネオペンチルボレート）等。
【００４０】
（ヘキサアンミンルテニウム（III）トリフェニルボレートの例）
ヘキサアンミンルテニウム（III）トリス（トリフェニルシクロペンチルボレート）、ヘキサアンミンルテニウム（III）トリス（トリフェニルシクロヘキシルボレート）、ヘキサアンミンルテニウム（III）トリス［トリフェニル（４−デシルシクロヘキシル）ボレート］、ヘキサアンミンルテニウム（III）トリス［トリフェニル（フルオロメチル）ボレート］、ヘキサアンミンルテニウム（III）トリス［トリフェニル（クロロメチル）ボレート］、ヘキサアンミンルテニウム（III）トリス［トリフェニル（ブロモメチル）ボレート］、ヘキサアンミンルテニウム（III）トリス［トリフェニル（トリフルオロメチル）ボレート］、ヘキサアンミンルテニウム（III）トリス［トリフェニル（トリクロロメチル）ボレート］、ヘキサアンミンルテニウム（III）トリス［トリフェニル（ヒドロキシメチル）ボレート］、ヘキサアンミンルテニウム（III）トリス［トリフェニル（カルボキシメチル）ボレート］、ヘキサアンミンルテニウム（III）トリス［トリフェニル（シアノメチル）ボレート］、ヘキサアンミンルテニウム（III）トリス［トリフェニル（ニトロメチル）ボレート］、ヘキサアンミンルテニウム（III）トリス［トリフェニル（アジドメチル）ボレート］等。
【００４１】
（ヘキサアンミンルテニウム（III）トリアリールブチルボレートの例）
ヘキサアンミンルテニウム（III）トリス［トリス（１−ナフチル）ブチルボレート］、ヘキサアンミンルテニウム（III）トリス［トリス（２−ナフチル）ブチルボレート］、ヘキサアンミンルテニウム（III）トリス［トリス（ｏ−トリル）ブチルボレート］、ヘキサアンミンルテニウム（III）トリス［トリス（ｍ−トリル）ブチルボレート］、ヘキサアンミンルテニウム（III）トリス［トリス（ｐ−トリル）ブチルボレート］、ヘキサアンミンルテニウム（III）トリス［トリス（２，３−キシリル）ブチルボレート］、ヘキサアンミンルテニウム（III）トリス［トリス（２，５−キシリル）ブチルボレート］等。
【００４２】
（ルテニウム（III）トリス（トリフェニルブチルボレート）の例）
トリス（エチレンジアミン）ルテニウム（III）トリス（トリフェニルブチルボレート）、ｃｉｓ−ジアンミンビス（エチレンジアミン）ルテニウム（III）トリス（トリフェニルブチルボレート）、ｔｒａｎｓ−ジアンミンビス（エチレンジアミン）ルテニウム（III）トリス（トリフェニルブチルボレート）、トリス（トリメチレンジアミン）ルテニウム（III）トリス（トリフェニルブチルボレート）、トリス（プロピレンジアミン）ルテニウム（III）トリス（トリフェニルブチルボレート）、テトラアンミン｛（−）（プロピレンジアミン）｝ルテニウム（III）トリス（トリフェニルブチルボレート）、トリス（ｔｒａｎｓ−１，２−シクロヘキサンジアミン）ルテニウム（III）トリス（トリフェニルブチルボレート）、ビス（ジエチレントリアミン）ルテニウム（III）トリス（トリフェニルブチルボレート）、ビス（ピリジン）ビス（エチレンジアミン）ルテニウム（III）トリス（トリフェニルブチルボレート）、ビス（イミダゾール）ビス（エチレンジアミン）ルテニウム（III）トリス（トリフェニルブチルボレート）等。
【００４３】
上記潜在型塩基発生剤は、各々の錯イオンのハロゲン塩、硫酸塩、硝酸塩、酢酸塩等と、アルカリ金属ボレート塩とを、水、アルコールもしくは含水有機溶剤等の適当な溶媒中で、混和することで容易に製造可能である。これら原料となる各々の錯イオンのハロゲン塩、硫酸塩、硝酸塩、酢酸塩等は、市販品として容易に入手可能である他、例えば、日本化学会編、新実験化学講座８（無機化合物の合成III）、丸善（１９７７年）等に、その合成法が記載されている。
【００４４】
また、光潜在型塩基発生剤として、例えばビグアニド構造を有するもの、具体的には１，２−ジシクロヘキシル−４，４，５，５−テトラメチルビグアニジウム  ｎ−ブチルトリフェニルボレート（商品名：ＷＰＢＧ−３００、富士フイルム和光純薬株式会社製）、１，２−ジイソプロピル−３−［ビス（ジメチルアミノ）メチレン］グアニジウム  ２−（３−ベンゾイルフェニル）プロピオネート（商品名：ＷＰＢＧ−２６６、富士フイルム和光純薬株式会社製）等が挙げられる。
【００４５】
潜在型硬化促進剤の含有量としては、前記化合物０Ａの質量に対して化学量論的に必要な量であればよいが、前記化合物０Ａの質量を１００質量部とした場合に１〜２５質量部であることが好ましく、１〜１５質量部であることがより好ましい。潜在型硬化促進剤の含有量が１質量部以上である場合には、リソグラフィー用膜形成材料の硬化が不十分となることを防ぐことができる傾向にあり、他方、潜在型硬化促進剤の含有量が２５質量部以下である場合には、リソグラフィー用膜形成材料の室温での長期保存安定性が損なわれることを防ぐことができる傾向にある。
【００４６】
本実施形態のリソグラフィー用膜形成材料は、湿式プロセスへの適用が可能である。また、本実施形態の好ましいリソグラフィー用膜形成材料は、芳香族構造を有しており、また剛直な骨格を有しており、単独でも高温ベークによって、その官能基が架橋反応を起こし、高い耐熱性を発現する。その結果、高温ベーク時の膜の劣化が抑制され、プラズマエッチング等に対するエッチング耐性に優れた下層膜を形成することができる。さらに、本実施形態の好ましいリソグラフィー用膜形成材料は、芳香族構造を有しているにも関わらず、有機溶媒に対する溶解性が高く、安全溶媒に対する溶解性が高い。また、架橋反応、硬化反応を促進させるための潜在型の塩基発生剤を含むことにより、季節を問わず、通常の室温保管条件下における長期保存安定性に優れ、所定の温度以上あるいは所定の光照射の条件にて膜形成が可能となるため、プロセス制御の観点からも優れている。さらに、後述する本実施形態のリソグラフィー用膜形成用組成物からなるリソグラフィー用下層膜は段差基板における膜の平坦性に優れ、製品品質の安定性が良好であるだけでなく、レジスト層やレジスト中間層膜材料との密着性にも優れるので、優れたレジストパターンを得ることができる。
【００４７】
＜架橋剤＞
本実施形態のリソグラフィー用膜形成材料は、硬化温度の低下やインターミキシングを抑制する等の観点から、必要に応じて架橋剤を含有していてもよい。
【００４８】
架橋剤としては化合物０Ａと架橋反応すれば特に限定されず、公知のいずれの架橋システムを適用できるが、本実施形態で使用可能な架橋剤の具体例としては、例えば、フェノール化合物、エポキシ化合物、シアネート化合物、アミノ化合物、ベンゾオキサジン化合物、アクリレート化合物、メラミン化合物、グアナミン化合物、グリコールウリル化合物、ウレア化合物、イソシアネート化合物、アジド化合物等が挙げられるが、これらに特に限定されない。これらの架橋剤は、１種を単独で、或いは２種以上を組み合わせて用いることができる。これらの中でもベンゾオキサジン化合物、エポキシ化合物又はシアネート化合物が好ましく、エッチング耐性向上の観点から、ベンゾオキサジン化合物がより好ましい。
【００４９】
化合物０Ａと架橋剤との架橋反応では、例えば、これらの架橋剤が有する活性基（フェノール性水酸基、エポキシ基、シアネート基、アミノ基、又はベンゾオキサジンの脂環部位が開環してなるフェノール性水酸基）が、化合物０Ａの炭素−炭素二重結合と付加反応して架橋する他、化合物０Ａの２つの炭素−炭素二重結合が重合して架橋する。
【００５０】
前記フェノール化合物としては、公知のものが使用できる。例えば、国際公開２０１８−０１６６１４号に記載のものが挙げられる。好ましくは、耐熱性及び溶解性の点から、アラルキル型フェノール樹脂が望ましい。
【００５１】
前記エポキシ化合物としては、公知のものが使用でき、１分子中にエポキシ基を２個以上有するものの中から選択される。例えば、国際公開２０１８−０１６６１４号に記載のものが挙げられる。エポキシ樹脂は、単独でもよいし、２種以上を併用してもよい。好ましくは、耐熱性と溶解性という点から、フェノールアラルキル樹脂類、ビフェニルアラルキル樹脂類から得られるエポキシ樹脂等の常温で固体状エポキシ樹脂である。
【００５２】
前記シアネート化合物としては、１分子中に２個以上のシアネート基を有する化合物であれば特に制限なく、公知のものを使用することができる。例えば、国際公開２０１１−１０８５２４に記載されているものが挙げられるが、本実施形態において、好ましいシアネート化合物としては、１分子中に２個以上の水酸基を有する化合物の水酸基をシアネート基に置換した構造のものが挙げられる。また、シアネート化合物は、芳香族基を有するものが好ましく、シアネート基が芳香族基に直結した構造のものを好適に使用することができる。このようなシアネート化合物としては、例えば、国際公開２０１８−０１６６１４号に記載のものが挙げられる。シアネート化合物は、単独で又は２種以上を適宜組み合わせて使用してもよい。また、シアネート化合物は、モノマー、オリゴマー及び樹脂のいずれの形態であってもよい。
【００５３】
前記アミノ化合物としては、例えば、国際公開２０１８−０１６６１４号に記載のものが挙げられる。
【００５４】
前記ベンゾオキサジン化合物のオキサジンの構造は特に限定されず、ベンゾオキサジンやナフトオキサジン等の、縮合多環芳香族基を含む芳香族基を有するオキサジンの構造が挙げられる。
【００５５】
ベンゾオキサジン化合物としては、例えば下記一般式（ａ）〜（ｆ）に示す化合物が挙げられる。なお下記一般式において、環の中心に向けて表示されている結合は、環を構成しかつ置換基の結合が可能ないずれかの炭素に結合していることを示す。
【００５６】
【化１７】
2020105692.tif 000019
【００５７】
一般式（ａ）〜（ｃ）中、Ｒ１及びＲ２は独立して炭素数１〜３０の有機基を表す。また一般式（ａ）〜（ｆ）中、Ｒ３乃至Ｒ６は独立して水素又は炭素数１〜６の炭化水素基を表す。また前記一般式（ｃ）、（ｄ）及び（ｆ）中、Ｘは独立して、単結合、−Ｏ−、−Ｓ−、−Ｓ−Ｓ−、−ＳＯ2−、−ＣＯ−、−ＣＯＮＨ−、−ＮＨＣＯ−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−を表す。ここでｍは１〜６の整数である。また一般式（ｅ）及び（ｆ）中、Ｙは独立して、単結合、−Ｏ−、−Ｓ−、−ＣＯ−、−Ｃ（ＣＨ3）2−、−Ｃ（ＣＦ3）2−又は炭素数１〜３のアルキレンを表す。
【００５８】
また、ベンゾオキサジン化合物には、オキサジン構造を側鎖に有するオリゴマーやポリマー、ベンゾオキサジン構造を主鎖中に有するオリゴマーやポリマーが含まれる。
【００５９】
ベンゾオキサジン化合物は、国際公開２００４／００９７０８号パンフレット、特開平１１−１２２５８号公報、特開２００４−３５２６７０号公報に記載の方法と同様の方法で製造することができる。
【００６０】
前記メラミン化合物としては、例えば、国際公開２０１８−０１６６１４号に記載のものが挙げられる。
【００６１】
前記グアナミン化合物としては、例えば、国際公開２０１８−０１６６１４号に記載のものが挙げられる。
【００６２】
前記グリコールウリル化合物としては、例えば、国際公開２０１８−０１６６１４号に記載のものが挙げられる。
【００６３】
前記ウレア化合物としては、例えば、国際公開２０１８−０１６６１４号に記載のものが挙げられる。
【００６４】
また、本実施形態において、架橋性向上の観点から、少なくとも１つのアリル基を有する架橋剤を用いてもよい。少なくとも１つのアリル基を有する架橋剤としては、例えば、国際公開２０１８−０１６６１４号に記載のものが挙げられる。少なくとも１つのアリル基を有する架橋剤は単独でも、２種類以上の混合物であってもよい。化合物０Ａとの相溶性に優れるという観点から、２，２−ビス（３−アリル−４−ヒドロキシフェニル）プロパン、１，１，１，３，３，３−ヘキサフルオロ−２，２−ビス（３−アリル−４−ヒドロキシフェニル）プロパン、ビス（３−アリル−４−ヒドロキシフェニル）スルホン、ビス（３−アリル−４−ヒドロキシフェニル）スルフィド、ビス（３−アリル−４−ヒドロキシフェニル）エ−テル等のアリルフェノール類が好ましい。
【００６５】
本実施形態のリソグラフィー用膜形成材料は単独で、あるいは前記架橋剤を配合させた後、公知の方法で架橋、硬化させて、本実施形態のリソグラフィー用膜を形成することができる。架橋方法としては、熱硬化、光硬化等の手法が挙げられる。
【００６６】
前記架橋剤の含有割合は、化合物０Ａの合計質量を１００質量部とした場合に、０．１〜１００質量部の範囲であり、好ましくは、耐熱性及び溶解性の観点から１〜５０質量部の範囲であり、より好ましくは１〜３０質量部の範囲である。
【００６７】
＜ラジカル重合開始剤＞
本実施形態のリソグラフィー用膜形成材料には、必要に応じてラジカル重合開始剤を配合することができる。ラジカル重合開始剤としては、光によりラジカル重合を開始させる光重合開始剤であってもよいし、熱によりラジカル重合を開始させる熱重合開始剤であってもよい。
【００６８】
このようなラジカル重合開始剤としては、例えば、国際公開２０１８−０１６６１４号に記載のものが挙げられる。本実施形態におけるラジカル重合開始剤としては、１種を単独で用いても２種以上を組み合わせて用いてもよい。
【００６９】
前記ラジカル重合開始剤の含有量としては、化合物０Ａの合計質量に対して化学量論的に必要な量であればよいが、化合物０Ａの合計質量を１００質量部とした場合に０．０１〜２５質量部であることが好ましく、０．０１〜１０質量部であることがより好ましい。ラジカル重合開始剤の含有量が０．０１質量部以上である場合には、硬化が不十分となることを防ぐことができる傾向にあり、他方、ラジカル重合開始剤の含有量が２５質量部以下である場合には、リソグラフィー用膜形成材料の室温での長期保存安定性が損なわれることを防ぐことができる傾向にある。
【００７０】
［レジスト組成物］
本実施形態のレジスト組成物は、上述した本実施形態におけるリソグラフィー用膜形成材料を含む。
【００７１】
本実施形態のレジスト組成物は、溶媒をさらに含有することが好ましい。溶媒としては、特に限定されないが、例えば、国際公開２０１３−０２４７７８号に記載のものを挙げることができる。これらの溶媒は、単独で又は２種以上を使用することができる。
【００７２】
溶媒としては、安全溶媒であることが好ましく、より好ましくは、ＰＧＭＥＡ（プロピレングリコールモノメチルエーテルアセテート）、ＰＧＭＥ（プロピレングリコールモノメチルエーテル）、ＣＨＮ（シクロヘキサノン）、ＣＰＮ（シクロペンタノン）、オルソキシレン（ＯＸ）、２−ヘプタノン、アニソール、酢酸ブチル、プロピオン酸エチル及び乳酸エチルから選ばれる少なくとも１種である。
【００７３】
本実施形態において固形成分の量と溶媒との量は、特に限定されないが、固形成分の量と溶媒との合計質量１００質量％に対して、固形成分１〜８０質量％及び溶媒２０〜９９質量％であることが好ましく、より好ましくは固形成分１〜５０質量％及び溶媒５０〜９９質量％、さらに好ましくは固形成分２〜４０質量％及び溶媒６０〜９８質量％であり、特に好ましくは固形成分２〜１０質量％及び溶媒９０〜９８質量％である。
【００７４】
［リソグラフィー用膜形成用組成物］
本実施形態のリソグラフィー用膜形成用組成物は、前記リソグラフィー用膜形成材料と溶媒とを含有する。リソグラフィー用膜は、例えば、リソグラフィー用下層膜である。
【００７５】
本実施形態のリソグラフィー用膜形成用組成物は、基材に塗布し、その後、必要に応じて加熱して溶媒を蒸発させた後、加熱又は光照射して所望の硬化膜を形成することができる。本実施形態のリソグラフィー用膜形成用組成物の塗布方法は任意であり、例えば、スピンコート法、ディップ法、フローコート法、インクジェット法、スプレー法、バーコート法、グラビアコート法、スリットコート法、ロールコート法、転写印刷法、刷毛塗り、ブレードコート法、エアーナイフコート法等の方法を適宜採用できる。
【００７６】
前記膜の加熱温度は、溶媒を蒸発させる目的では特に限定されず、例えば、４０〜４００℃で行うことができる。加熱方法としては、特に限定されるものではなく、例えば、ホットプレートやオーブンを用いて、大気、窒素等の不活性ガス、真空中等の適切な雰囲気下で蒸発させればよい。加熱温度及び加熱時間は、目的とする電子デバイスのプロセス工程に適合した条件を選択すればよく、得られる膜の物性値が電子デバイスの要求特性に適合するような加熱条件を選択すればよい。光照射する場合の条件も特に限定されるものではなく、用いるリソグラフィー用膜形成材料に応じて、適宜な照射エネルギー及び照射時間を採用すればよい。
【００７７】
＜溶媒＞
本実施形態のリソグラフィー用膜形成用組成物に用いる溶媒としては、化合物０Ａ及び潜在型の塩基発生剤が少なくとも溶解するものであれば、特に限定されず、公知のものを適宜用いることができる。
【００７８】
溶媒の具体例としては、例えば、国際公開２０１３／０２４７７９に記載のものが挙げられる。これらの溶媒は、１種を単独で、或いは２種以上を組み合わせて用いることができる。
【００７９】
前記溶媒の中で、安全性の点から、シクロヘキサノン、プロピレングリコールモノメチルエーテル、プロピレングリコールモノメチルエーテルアセテート、乳酸エチル、ヒドロキシイソ酪酸メチル、アニソールが特に好ましい。
【００８０】
前記溶媒の含有量は、特に限定されないが、溶解性及び製膜上の観点から、リソグラフィー用膜形成用材料中の化合物０Ａと潜在型塩基発生剤の合計質量を１００質量部とした場合に、２５〜９，９００質量部であることが好ましく、４００〜７，９００質量部であることがより好ましく、９００〜４，９００質量部であることがさらに好ましい。
【００８１】
さらに、本実施形態のリソグラフィー用膜形成用組成物は、公知の添加剤を含有していてもよい。公知の添加剤としては、以下に限定されないが、例えば、紫外線吸収剤、消泡剤、着色剤、顔料、ノニオン系界面活性剤、アニオン系界面活性剤、カチオン系界面活性剤等が挙げられる。
【００８２】
［レジスト膜及びレジストパターン形成方法］
本実施形態のレジスト膜は、本実施形態のリソグラフィー用膜形成用組成物を用いて形成される。
【００８３】
本実施形態のレジストパターン形成方法は、基板上に、本実施形態の記載のリソグラフィー用膜形成用組成物を用いてレジスト膜を形成するレジスト膜形成工程と、該レジスト膜形成工程により形成したレジスト膜の所定の領域に放射線を照射し、現像を行う現像工程と、を含む。本実施形態のレジストパターン形成方法は、各種パターンの形成に用いることができ、絶縁膜パターンの形成方法であることが好ましい。
【００８４】
［リソグラフィー用下層膜及びパターンの形成方法］
本実施形態のリソグラフィー用下層膜は、本実施形態のリソグラフィー用膜形成用組成物を用いて形成される。
【００８５】
また、本実施形態のパターン形成方法は、基板上に、本実施形態のリソグラフィー用膜形成用組成物を用いて下層膜を形成する工程（Ａ−１）と、前記下層膜上に、少なくとも１層のフォトレジスト層を形成する工程（Ａ−２）と、前記工程（Ａ−２）の後、前記フォトレジスト層の所定の領域に放射線を照射し、現像を行う工程（Ａ−３）と、を有する。
【００８６】
さらに、本実施形態の他のパターン形成方法は、基板上に、本実施形態のリソグラフィー用膜形成用組成物を用いて下層膜を形成する工程（Ｂ−１）と、前記下層膜上に、珪素原子を含有するレジスト中間層膜材料を用いて中間層膜を形成する工程（Ｂ−２）と、前記中間層膜上に、少なくとも１層のフォトレジスト層を形成する工程（Ｂ−３）と、前記工程（Ｂ−３）の後、前記フォトレジスト層の所定の領域に放射線を照射し、現像してレジストパターンを形成する工程（Ｂ−４）と、前記工程（Ｂ−４）の後、前記レジストパターンをマスクとして前記中間層膜をエッチングし、得られた中間層膜パターンをエッチングマスクとして前記下層膜をエッチングし、得られた下層膜パターンをエッチングマスクとして基板をエッチングすることで基板にパターンを形成する工程（Ｂ−５）と、を有する。
【００８７】
本実施形態のリソグラフィー用下層膜は、本実施形態のリソグラフィー用膜形成用組成物から形成されるものであれば、その形成方法は特に限定されず、公知の手法を適用することができる。例えば、本実施形態のリソグラフィー用膜形成用組成物をスピンコートやスクリーン印刷等の公知の塗布法或いは印刷法等で基板上に付与した後、有機溶媒を揮発させる等して除去することで、下層膜を形成することができる。
【００８８】
下層膜の形成時には、上層レジストとのミキシング現象の発生を抑制するとともに架橋反応を促進させるために、ベークをすることが好ましい。この場合、ベーク温度は、特に限定されないが、８０〜４５０℃の範囲内であることが好ましく、より好ましくは２００〜４００℃である。また、ベーク時間も、特に限定されないが、１０〜３００秒間の範囲内であることが好ましい。なお、下層膜の厚さは、要求性能に応じて適宜選定することができ、特に限定されないが、通常、３０〜２０，０００ｎｍであることが好ましく、より好ましくは５０〜１５，０００ｎｍであり、さらに好ましくは５０〜１０００ｎｍである。
【００８９】
基板上に下層膜を作製した後、２層プロセスの場合はその上に珪素含有レジスト層、或いは通常の炭化水素からなる単層レジスト、３層プロセスの場合はその上に珪素含有中間層、さらにその上に珪素を含まない単層レジスト層を作製することが好ましい。この場合、このレジスト層を形成するためのフォトレジスト材料としては公知のものを使用することができる。
【００９０】
２層プロセス用の珪素含有レジスト材料としては、酸素ガスエッチング耐性の観点から、ベースポリマーとしてポリシルセスキオキサン誘導体又はビニルシラン誘導体等の珪素原子含有ポリマーを使用し、さらに有機溶媒、酸発生剤、必要により塩基性化合物等を含むポジ型のフォトレジスト材料が好ましく用いられる。ここで珪素原子含有ポリマーとしては、この種のレジスト材料において用いられている公知のポリマーを使用することができる。
【００９１】
３層プロセス用の珪素含有中間層としてはポリシルセスキオキサンベースの中間層が好ましく用いられる。中間層に反射防止膜として効果を持たせることによって、効果的に反射を抑えることができる傾向にある。例えば、１９３ｎｍ露光用プロセスにおいて、下層膜として芳香族基を多く含み基板エッチング耐性が高い材料を用いると、ｋ値が高くなり、基板反射が高くなる傾向にあるが、中間層で反射を抑えることによって、基板反射を０．５％以下にすることができる。このような反射防止効果がある中間層としては、以下に限定されないが、１９３ｎｍ露光用としてはフェニル基又は珪素−珪素結合を有する吸光基を導入された、酸或いは熱で架橋するポリシルセスキオキサンが好ましく用いられる。
【００９２】
また、Ｃｈｅｍｉｃａｌ Ｖａｐｏｕｒ Ｄｅｐｏｓｉｔｉｏｎ（ＣＶＤ）法で形成した中間層を用いることもできる。ＣＶＤ法で作製した反射防止膜としての効果が高い中間層としては、以下に限定されないが、例えば、ＳｉＯＮ膜が知られている。一般的には、ＣＶＤ法よりスピンコート法やスクリーン印刷等の湿式プロセスによる中間層の形成の方が、簡便でコスト的なメリットがある。なお、３層プロセスにおける上層レジストは、ポジ型でもネガ型でもどちらでもよく、また、通常用いられている単層レジストと同じものを用いることができる。
【００９３】
さらに、本実施形態の下層膜は、通常の単層レジスト用の反射防止膜或いはパターン倒れ抑制のための下地材として用いることもできる。本実施形態の下層膜は、下地加工のためのエッチング耐性に優れるため、下地加工のためのハードマスクとしての機能も期待できる。
【００９４】
前記フォトレジスト材料によりレジスト層を形成する場合においては、前記下層膜を形成する場合と同様に、スピンコート法やスクリーン印刷等の湿式プロセスが好ましく用いられる。また、レジスト材料をスピンコート法等で塗布した後、通常、プリベークが行われるが、このプリベークは、８０〜１８０℃で１０〜３００秒の範囲で行うことが好ましい。その後、常法にしたがい、露光を行い、ポストエクスポジュアーベーク（ＰＥＢ）、現像を行うことで、レジストパターンを得ることができる。なお、レジスト膜の厚さは特に制限されないが、一般的には、３０〜５００ｎｍが好ましく、より好ましくは５０〜４００ｎｍである。
【００９５】
また、露光光は、使用するフォトレジスト材料に応じて適宜選択して用いればよい。一般的には、波長３００ｎｍ以下の高エネルギー線、具体的には２４８ｎｍ、１９３ｎｍ、１５７ｎｍのエキシマレーザー、３〜２０ｎｍの軟Ｘ線、電子ビーム、Ｘ線等を挙げることができる。
【００９６】
上述の方法により形成されるレジストパターンは、本実施形態の下層膜によってパターン倒れが抑制されたものとなる。そのため、本実施形態の下層膜を用いることで、より微細なパターンを得ることができ、また、そのレジストパターンを得るために必要な露光量を低下させ得る。
【００９７】
次に、得られたレジストパターンをマスクにしてエッチングを行う。２層プロセスにおける下層膜のエッチングとしては、ガスエッチングが好ましく用いられる。ガスエッチングとしては、酸素ガスを用いたエッチングが好適である。酸素ガスに加えて、Ｈｅ、Ａｒ等の不活性ガスや、ＣＯ、ＣＯ2、ＮＨ3、ＳＯ2、Ｎ2、ＮＯ2、Ｈ2ガスを加えることも可能である。また、酸素ガスを用いずに、ＣＯ、ＣＯ2、ＮＨ3、Ｎ2、ＮＯ2、Ｈ2ガスだけでガスエッチングを行うこともできる。特に後者のガスは、パターン側壁のアンダーカット防止のための側壁保護のために好ましく用いられる。
【００９８】
一方、３層プロセスにおける中間層のエッチングにおいても、ガスエッチングが好ましく用いられる。ガスエッチングとしては、上述の２層プロセスにおいて説明したものと同様のものが適用可能である。とりわけ、３層プロセスにおける中間層の加工は、フロン系のガスを用いてレジストパターンをマスクにして行うことが好ましい。その後、上述したように中間層パターンをマスクにして、例えば酸素ガスエッチングを行うことで、下層膜の加工を行うことができる。
【００９９】
ここで、中間層として無機ハードマスク中間層膜を形成する場合は、ＣＶＤ法やＡＬＤ法等で、珪素酸化膜、珪素窒化膜、珪素酸化窒化膜（ＳｉＯＮ膜）が形成される。窒化膜の形成方法としては、以下に限定されないが、例えば、特開２００２−３３４８６９号公報（特許文献６）、ＷＯ２００４／０６６３７７（特許文献７）に記載された方法を用いることができる。このような中間層膜の上に直接フォトレジスト膜を形成することができるが、中間層膜の上に有機反射防止膜（ＢＡＲＣ）をスピンコートで形成して、その上にフォトレジスト膜を形成してもよい。
【０１００】
中間層として、ポリシルセスキオキサンベースの中間層も好ましく用いられる。レジスト中間層膜に反射防止膜として効果を持たせることによって、効果的に反射を抑えることができる傾向にある。ポリシルセスキオキサンベースの中間層の具体的な材料については、以下に限定されないが、例えば、特開２００７−２２６１７０号（特許文献８）、特開２００７−２２６２０４号（特許文献９）に記載されたものを用いることができる。
【０１０１】
また、次の基板のエッチングも、常法によって行うことができ、例えば、基板がＳｉＯ2、ＳｉＮであればフロン系ガスを主体としたエッチング、ｐ−ＳｉやＡｌ、Ｗでは塩素系、臭素系ガスを主体としたエッチングを行うことができる。基板をフロン系ガスでエッチングする場合、２層レジストプロセスの珪素含有レジストと３層プロセスの珪素含有中間層は、基板加工と同時に剥離される。一方、塩素系或いは臭素系ガスで基板をエッチングした場合は、珪素含有レジスト層又は珪素含有中間層の剥離が別途行われ、一般的には、基板加工後にフロン系ガスによるドライエッチング剥離が行われる。
【０１０２】
本実施形態の下層膜は、これら基板のエッチング耐性に優れる特徴がある。なお、基板は、公知のものを適宜選択して使用することができ、特に限定されないが、Ｓｉ、α−Ｓｉ、ｐ−Ｓｉ、ＳｉＯ2、ＳｉＮ、ＳｉＯＮ、Ｗ、ＴｉＮ、Ａｌ等が挙げられる。また、基板は、基材（支持体）上に被加工膜（被加工基板）を有する積層体であってもよい。このような被加工膜としては、Ｓｉ、ＳｉＯ2、ＳｉＯＮ、ＳｉＮ、ｐ−Ｓｉ、α−Ｓｉ、Ｗ、Ｗ−Ｓｉ、Ａｌ、Ｃｕ、Ａｌ−Ｓｉ等種々のＬｏｗ−ｋ膜及びそのストッパー膜等が挙げられ、通常、基材（支持体）とは異なる材質のものが用いられる。なお、加工対象となる基板或いは被加工膜の厚さは、特に限定されないが、通常、５０〜１，０００，０００ｎｍ程度であることが好ましく、より好ましくは７５〜５００，０００ｎｍである。
【実施例】
【０１０３】
以下、本発明を、合成実施例、実施例、及び比較例によりさらに詳細に説明するが、本発明は、これらの例によってなんら限定されるものではない。【０１０４】
[分子量]
合成した化合物の分子量は、Ｗａｔｅｒ社製Ａｃｑｕｉｔｙ  ＵＰＬＣ／ＭＡＬＤＩ−Ｓｙｎａｐｔ  ＨＤＭＳを用いて、ＬＣ−ＭＳ分析により測定した。【０１０５】
［耐熱性の評価］
エスアイアイ・ナノテクノロジー社製ＥＸＳＴＡＲ６０００ＴＧ−ＤＴＡ装置を使用し、試料約５ｍｇをアルミニウム製非密封容器に入れ、窒素ガス（１００ｍｌ／ｍｉｎ）気流中昇温速度１０℃／ｍｉｎで５００℃まで昇温することにより熱重量減少量を測定した。実用的観点からは、下記Ａ又はＢ評価が好ましい。Ａ又はＢ評価であれば、高い耐熱性を有し、高温ベークへの適用が可能である。
＜評価基準＞
Ａ：４００℃での熱重量減少量が、１０％未満
Ｂ：４００℃での熱重量減少量が、１０％〜２５％
Ｃ：４００℃での熱重量減少量が、２５％超【０１０６】
［溶解性の評価］
５０ｍｌのスクリュー瓶にプロピレングリコールモノメチルエーテルアセテート（ＰＧＭＥＡ）とシクロヘキサノン（ＣＨＮ）が１：１の重量比となるように調整された混合溶媒、化合物及び／又は樹脂を仕込み、２３℃にてマグネチックスターラーで１時間撹拌後に、化合物及び／又は樹脂の上記混合溶媒に対する溶解量を測定し、その結果を以下の基準で評価した。実用的観点からは、下記Ｓ、Ａ又はＢ評価が好ましい。
＜評価基準＞
Ｓ：２０質量％以上３０質量％未満
Ａ：１０質量％以上２０質量％未満
Ｂ：５質量％以上１０質量％未満
Ｃ：５質量％未満【０１０７】
（合成実施例１）  ＢＡＰＰシトラコンイミドの合成
攪拌機、冷却管及びビュレットを備えた内容積１００ｍｌの容器を準備した。この容器に、２，２−ビス［４−（４−アミノフェノキシ）フェニル］プロパン（製品名：ＢＡＰＰ、和歌山精化工業(株)製）４．１０ｇ（１０．０ｍｍｏｌ）、無水シトラコン酸（関東化学(株)製）４．１５ｇ（４０．０ｍｍｏｌ）、ジメチルフォルムアミド３０ｍｌおよびトルエン６０ｍｌを仕込み、ｐ-トルエンスルホン酸０．４ｇ（２．３ｍｍｏｌ）、重合禁止剤ＢＨＴ０．１ｇを加えて、反応液を調製した。この反応液を１２０℃で５時間撹拌して反応を行い、共沸脱水にて生成水をディーンスタークトラップにて回収した。次に、反応液を４０℃に冷却した後、蒸留水３００ｍｌを入れたビーカーに滴下し、生成物を析出させた。得られたスラリー溶液をろ過後、残渣をアセトンで洗浄し、カラムクロマトによる分離精製を行うことにより、下記式で示される目的化合物（ＢＡＰＰシトラコンイミド）３．７６ｇを得た。
【化１８】
2020105692.tif 000020
なお、４００ＭＨｚ−1Ｈ−ＮＭＲにより以下のピークが見出され、上記式の化学構造を有することを確認した。
1Ｈ−ＮＭＲ：（ｄ−ＤＭＳＯ、内部標準ＴＭＳ）
δ（ｐｐｍ）６．８〜７．４（１６Ｈ，Ｐｈ−Ｈ）、６．７（２Ｈ，−ＣＨ＝Ｃ）、２．１（６Ｈ，Ｃ−ＣＨ３）、１．６（６Ｈ，−Ｃ（ＣＨ３）２）。得られた化合物について、前記方法により分子量を測定した結果、５９８であった。【０１０８】
（合成実施例２）  ｍ−ＢＡＰＰビスマレイミドの合成
攪拌機、冷却管及びビュレットを備えた内容積１００ｍｌの容器を準備した。この容器に、２，２−ビス［４−（３−アミノフェノキシ）フェニル］プロパン（製品名：ｍ−ＢＡＰＰ、(株)テクノケム製）４．１０ｇ（１０．０ｍｍｏｌ）、無水マレイン酸（関東化学(株)製）２．１５ｇ（２２．０ｍｍｏｌ）、ジメチルフォルムアミド４０ｍｌおよびｍ−キシレン３０ｍｌとを仕込み、ｐ-トルエンスルホン酸０．４ｇ（２．３ｍｍｏｌ）を加えて、反応液を調製した。この反応液を１３０℃で４．０時間撹拌して反応を行い、共沸脱水にて生成水をディーンスタークトラップにて回収した。次に、反応液を４０℃に冷却した後、蒸留水３００ｍｌを入れたビーカーに滴下し、生成物を析出させた。得られたスラリー溶液をろ過後、残渣をメタノールで洗浄し、カラムクロマトによる分離精製を行うことにより、下記式で示される目的化合物（ｍ−ＢＡＰＰビスマレイミド）３．１０ｇを得た。
【化１９】
2020105692.tif 000021
なお、４００ＭＨｚ−1Ｈ−ＮＭＲにより以下のピークが見出され、上記式の化学構造を有することを確認した。
1Ｈ−ＮＭＲ：（ｄ−ＤＭＳＯ、内部標準ＴＭＳ）
δ（ｐｐｍ）６．８〜７．４（１６Ｈ，Ｐｈ−Ｈ）、６．９（４Ｈ，−ＣＨ＝ＣＨ）、１．６（６Ｈ，−Ｃ（ＣＨ３）２）。得られた化合物について、前記方法により分子量を測定した結果、５９８であった。【０１０９】
（合成実施例３）  ｍ−ＢＡＰＰシトラコンイミドの合成
攪拌機、冷却管及びビュレットを備えた内容積１００ｍｌの容器を準備した。この容器に、２，２−ビス［４−（３−アミノフェノキシ）フェニル］プロパン（製品名：ｍ−ＢＡＰＰ、(株)テクノケム製）４．１０ｇ（１０．０ｍｍｏｌ）、無水シトラコン酸（関東化学(株)製）４．１５ｇ（４０．０ｍｍｏｌ）、ジメチルフォルムアミド３０ｍｌおよびトルエン６０ｍｌを仕込み、ｐ-トルエンスルホン酸０．４ｇ（２．３ｍｍｏｌ）、重合禁止剤ＢＨＴ０．１ｇを加えて、反応液を調製した。この反応液を１２０℃で５時間撹拌して反応を行い、共沸脱水にて生成水をディーンスタークトラップにて回収した。次に、反応液を４０℃に冷却した後、蒸留水３００ｍｌを入れたビーカーに滴下し、生成物を析出させた。得られたスラリー溶液をろ過後、残渣をアセトンで洗浄し、カラムクロマトによる分離精製を行うことにより、下記式で示される目的化合物（ｍ−ＢＡＰＰシトラコンイミド）３．５２ｇを得た。
【化２０】
2020105692.tif 000022
なお、４００ＭＨｚ−1Ｈ−ＮＭＲにより以下のピークが見出され、上記式の化学構造を有することを確認した。
1Ｈ−ＮＭＲ：（ｄ−ＤＭＳＯ、内部標準ＴＭＳ）
δ（ｐｐｍ）６．８〜７．４（１６Ｈ，Ｐｈ−Ｈ）、６．７（２Ｈ，−ＣＨ＝Ｃ）、２．０（６Ｈ，Ｃ−ＣＨ３）、１．６（６Ｈ，−Ｃ（ＣＨ３）２）。得られた化合物について、前記方法により分子量を測定した結果、５９８であった。【０１１０】
（合成実施例４）  ＢＭＩシトラコンイミド樹脂の合成
攪拌機、冷却管及びビュレットを備えた内容積１００ｍｌの容器を準備した。この容器に、特開２００１−２６５７１号公報の合成例１を追試することで得られたジアミノジフェニルメタンオリゴマー２．４ｇ、無水シトラコン酸（関東化学(株)製）４．５６ｇ（４４．０ｍｍｏｌ）、ジメチルフォルムアミド４０ｍｌおよびトルエン６０ｍｌを仕込み、ｐ-トルエンスルホン酸０．４ｇ（２．３ｍｍｏｌ）および重合禁止剤ＢＨＴ０．１ｇを加えて、反応液を調製した。この反応液を１１０℃で８．０時間撹拌して反応を行い、共沸脱水にて生成水をディーンスタークトラップにて回収した。次に、反応液を４０℃に冷却した後、蒸留水３００ｍｌを入れたビーカーに滴下し、生成物を析出させた。得られたスラリー溶液をろ過後、残渣をメタノールで洗浄し、下記式で示されるシトラコンイミド樹脂（ＢＭＩシトラコンイミド樹脂）４．７ｇを得た。
【化２１】
2020105692.tif 000023
なお、前記方法により分子量を測定した結果、４４６であった。【０１１１】
（合成実施例５）  ＢＡＮシトラコンイミド樹脂の合成
攪拌機、冷却管及びビュレットを備えた内容積１００ｍｌの容器を準備した。この容器に、ビフェニルアラルキル型ポリアニリン樹脂（製品名：ＢＡＮ、日本化薬(株)製）６．３０ｇ、無水シトラコン酸（関東化学(株)製）４．５６ｇ（４４．０ｍｍｏｌ）、ジメチルフォルムアミド４０ｍｌおよびトルエン６０ｍｌを仕込み、ｐ-トルエンスルホン酸０．４ｇ（２．３ｍｍｏｌ）、重合禁止剤ＢＨＴ０．１ｇを加えて、反応液を調製した。この反応液を１１０℃で６．０時間撹拌して反応を行い、共沸脱水にて生成水をディーンスタークトラップにて回収した。次に、反応液を４０℃に冷却した後、蒸留水３００ｍｌを入れたビーカーに滴下し、生成物を析出させた。得られたスラリー溶液をろ過後、残渣をメタノールで洗浄し、カラムクロマトによる分離精製を行うことにより、下記式で示される目的化合物（ＢＡＮシトラコンイミド樹脂）５．５ｇを得た。
【化２２】
2020105692.tif 000024
【０１１２】
（合成実施例６）  単量体除去ＢＭＩマレイミド樹脂の合成
保温可能な蒸留塔を備えた内容積３００ｍｌの容器を準備した。この容器に、特開２００１−２６５７１号公報の合成例１を追試することで得られたジアミノジフェニルメタンオリゴマー１００ｇを仕込み、初めに常圧蒸留にて水および低沸点不純物を留去した。減圧度を３０Paへ徐々に高め、塔頂温度２００〜２３０℃で主としてジアミノジフェニルメタン単量体を除去することにより、単量体除去ジアミノメタンオリゴマーを３２ｇ取得した。
次に、攪拌機、冷却管を備えた内容積２００ｍｌの容器に上記にて得られた単量体除去ジアミノジフェニルメタンオリゴマーを２．４ｇ仕込み、無水マレイン酸（関東化学(株)製）４．５６ｇ（４４．０ｍｍｏｌ）、ジメチルフォルムアミド４０ｍｌおよびトルエン６０ｍｌを仕込み、ｐ-トルエンスルホン酸０．４ｇ（２．３ｍｍｏｌ）および重合禁止剤ＢＨＴ０．１ｇを加えて、反応液を調製した。この反応液を１００℃で６．０時間撹拌して反応を行い、共沸脱水にて生成水をディーンスタークトラップにて回収した。次に、反応液を４０℃に冷却した後、蒸留水３００ｍｌを入れたビーカーに滴下し、生成物を析出させた。得られたスラリー溶液をろ過後、残渣をメタノールで洗浄し、下記式で示される単量体除去ＢＭＩマレイミド樹脂を５．６ｇ得た。前記方法により該樹脂の分子量を測定した結果、８３６であった。
【化２３】
2020105692.tif 000025
【０１１３】
（合成実施例７）  単量体除去ＢＭＩシトラコンイミド樹脂の合成
保温可能な蒸留塔を備えた内容積３００ｍｌの容器を準備した。この容器に、特開２００１−２６５７１号公報の合成例１を追試することで得られたジアミノジフェニルメタンオリゴマー１００ｇを仕込み、初めに常圧蒸留にて水および低沸点不純物を留去した。減圧度を３０Paへ徐々に高め、塔頂温度２００〜２３０℃で主としてジアミノジフェニルメタン単量体を除去することにより、単量体除去ジアミノメタンオリゴマーを３２ｇ取得した。
次に、攪拌機、冷却管を備えた内容積２００ｍｌの容器に上記にて得られた単量体除去ジアミノジフェニルメタンオリゴマーを２．４ｇ仕込み、無水シトラコン酸（関東化学(株)製）４．５６ｇ（４４．０ｍｍｏｌ）、ジメチルフォルムアミド４０ｍｌおよびトルエン６０ｍｌを仕込み、ｐ-トルエンスルホン酸０．４ｇ（２．３ｍｍｏｌ）および重合禁止剤ＢＨＴ０．１ｇを加えて、反応液を調製した。この反応液を１１０℃で８．０時間撹拌して反応を行い、共沸脱水にて生成水をディーンスタークトラップにて回収した。次に、反応液を４０℃に冷却した後、蒸留水３００ｍｌを入れたビーカーに滴下し、生成物を析出させた。得られたスラリー溶液をろ過後、残渣をメタノールで洗浄し、下記式で示される単量体除去ＢＭＩシトラコンイミド樹脂を６．３ｇ得た。前記方法により該樹脂の分子量を測定した結果、８５７であった。
【化２４】
2020105692.tif 000026
【０１１４】
＜実施例１＞
マレイミド化合物として、下記式で表されるビスマレイミド（ＢＭＩ−８０；ケイアイ化成製）９質量部および潜在型塩基発生剤（ＷＰＢＧ−３００；富士フィルム和光純薬製）１質量部を用いて、リソグラフィー用膜形成材料とした。
【化２５】
2020105692.tif 000027
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は十分な溶解性を有するものと評価された。
前記リソグラフィー用膜形成材料１０質量部に対し、上記混合溶媒を９０質量部加え、室温下、スターラーで少なくとも３時間以上攪拌させることにより、リソグラフィー用膜形成用組成物を調製した。【０１１５】
＜実施例２＞
マレイミド化合物として、合成実施例２で得られたｍ−ＢＡＰＰビスマレイミドを９質量部および潜在型塩基発生剤（ＷＰＢＧ−３００；富士フィルム和光純薬製）１質量部を用いて、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、１０質量％以上２０質量％未満（評価Ａ）であり、得られたリソグラフィー用膜形成材料は優れた溶解性を有するものと評価された。
前記実施例１と同様の操作にてリソグラフィー用膜形成用組成物を調製した。【０１１６】
＜実施例３＞
ビスマレイミド樹脂として、下記式で表されるＢＭＩマレイミドオリゴマー（ＢＭＩ−２３００、大和化成工業製）９質量部および潜在型塩基発生剤（ＷＰＢＧ−３００；富士フィルム和光純薬製）１質量部を用いて、リソグラフィー用膜形成材料とした。
【化２６】
2020105692.tif 000028
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、１０質量％以上２０質量％未満（評価Ａ）であり、得られたリソグラフィー用膜形成材料は優れた溶解性を有するものと評価された。
前記実施例１と同様の操作にてリソグラフィー用膜形成用組成物を調製した。【０１１７】
＜実施例４＞
ビスマレイミド樹脂として、下記式で表されるビフェニルアラルキル型マレイミド樹脂（ＭＩＲ−３０００−Ｌ、日本化薬株式会社製）９質量部および潜在型塩基発生剤（ＷＰＢＧ−３００；富士フィルム和光純薬製）１質量部を用いて、リソグラフィー用膜形成材料とした。
【化２７】
2020105692.tif 000029
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、１０質量％以上２０質量％未満（評価Ａ）であり、得られたリソグラフィー用膜形成材料は優れた溶解性を有するものと評価された。
前記実施例１と同様の操作にてリソグラフィー用膜形成用組成物を調製した。【０１１８】
＜実施例５＞
ビスシトラコンイミド化合物として、合成実施例１で得られたＢＡＰＰシトラコンイミドを９質量部および潜在型塩基発生剤（ＷＰＢＧ−３００；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は良好な溶解性を有するものと評価された。
前記実施例１と同様の操作にてリソグラフィー用膜形成用組成物を調製した。【０１１９】
＜実施例６＞
ビスシトラコンイミド化合物として、合成実施例３で得られたｍ−ＢＡＰＰシトラコンイミドを９質量部および潜在型塩基発生剤（ＷＰＢＧ−３００；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は良好な溶解性を有するものと評価された。
前記実施例１と同様の操作にてリソグラフィー用膜形成用組成物を調製した。【０１２０】
＜実施例７＞
シトラコンイミド樹脂として、合成実施例４で得られたＢＭＩシトラコンイミド樹脂を９質量部および潜在型塩基発生剤（ＷＰＢＧ−３００；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１２１】
＜実施例８＞
シトラコンイミド樹脂として、合成実施例５で得られたＢＡＮシトラコンイミド樹脂を９質量部、潜在型塩基発生剤（ＷＰＢＧ−３００；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１２２】
＜実施例９＞
マレイミド化合物として、前記ＢＭＩ−８０を９質量部および潜在型塩基発生剤（ＷＰＢＧ−２６６；富士フィルム和光純薬製）１質量部を用いて、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は十分な溶解性を有するものと評価された。
前記実施例１と同様の操作にてリソグラフィー用膜形成用組成物を調整した。【０１２３】
＜実施例１０＞
マレイミド化合物として、前記ｍ−ＢＡＰＰビスマレイミドを９質量部および潜在型塩基発生剤（ＷＰＢＧ−２６６；富士フィルム和光純薬製）１質量部を用いて、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は十分な溶解性を有するものと評価された。
前記実施例１と同様の操作にてリソグラフィー用膜形成用組成物を調整した。【０１２４】
＜実施例１１＞
ビスマレイミド樹脂として、前記ＢＭＩマレイミドオリゴマーを９質量部および潜在型塩基発生剤（ＷＰＢＧ−２６６；富士フィルム和光純薬製）１質量部を用いて、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、１０質量％以上２０質量％未満（評価Ａ）であり、得られたリソグラフィー用膜形成材料は優れた溶解性を有するものと評価された。
前記実施例１と同様の操作にてリソグラフィー用膜形成用組成物を調製した。【０１２５】
＜実施例１１Ａ＞
マレイミド樹脂として、合成実施例６で得られた単量体除去ＢＭＩマレイミド樹脂を９質量部および潜在型塩基発生剤（ＷＰＢＧ−２６６；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１２６】
＜実施例１２＞
ビスマレイミド樹脂として、前記ＭＩＲ−３０００−Ｌを９質量部および潜在型塩基発生剤（ＷＰＢＧ−２６６；富士フィルム和光純薬製）１質量部を用いて、リソグラフィー用膜形成材料とした。をそれぞれ用いて、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、１０質量％以上２０質量％未満（評価Ａ）であり、得られたリソグラフィー用膜形成材料は優れた溶解性を有するものと評価された。
前記実施例１と同様の操作にてリソグラフィー用膜形成用組成物を調製した。【０１２７】
＜実施例１３＞
ビスシトラコンイミド化合物として、合成実施例１で得られたＢＡＰＰシトラコンイミドを９質量部および潜在型塩基発生剤（ＷＰＢＧ−２６６；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は良好な溶解性を有するものと評価された。
前記実施例１と同様の操作にてリソグラフィー用膜形成用組成物を調製した。【０１２８】
＜実施例１４＞
ビスシトラコンイミド化合物として、合成実施例３で得られたｍ−ＢＡＰＰシトラコンイミドを９質量部および潜在型塩基発生剤（ＷＰＢＧ−２６６；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は良好な溶解性を有するものと評価された。
前記実施例１と同様の操作にてリソグラフィー用膜形成用組成物を調製した。【０１２９】
＜実施例１５＞
シトラコンイミド樹脂として、合成実施例４で得られたＢＭＩシトラコンイミド樹脂を９質量部および潜在型塩基発生剤（ＷＰＢＧ−２６６；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３０】
＜実施例１５Ａ＞
シトラコンイミド樹脂として、合成実施例７で得られた単量体除去ＢＭＩシトラコンイミド樹脂を９質量部および潜在型塩基発生剤（ＷＰＢＧ−２６６；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３１】
＜実施例１６＞
シトラコンイミド樹脂として、合成実施例５で得られたＢＡＮシトラコンイミド樹脂を９質量部、潜在型塩基発生剤（ＷＰＢＧ−２６６；富士フィルム和光純薬製）１質量部を配合し、リソグラフィー用膜形成材料とした。
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３２】
＜実施例１７＞
マレイミド化合物として、ＢＭＩ−８０を９質量部および潜在型塩基発生剤ＷＰＢＧ−３００を１質量部使用した。また、架橋剤として、下記式で表されるベンゾオキサジン（ＢＦ−ＢＸＺ；小西化学工業株式会社製）２質量部を配合し、リソグラフィー用膜形成材料とした。
【化２８】
2020105692.tif 000030
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３３】
＜実施例１８＞
マレイミド化合物として、ＢＭＩ−８０を９質量部および潜在型塩基発生剤ＷＰＢＧ−３００を１質量部使用した。また、架橋剤として、下記式で表されるビフェニルアラルキル型エポキシ樹脂（ＮＣ−３０００−Ｌ；日本化薬株式会社製）２質量部を使用し、リソグラフィー用膜形成材料とした。
【化２９】
2020105692.tif 000031
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、１０質量％以上２０質量％未満（評価Ａ）であり、得られたリソグラフィー用膜形成材料は優れた溶解性を有するものと評価された。
前記実施例１と同様の操作にてリソグラフィー用膜形成用組成物を調製した。【０１３４】
＜実施例１９＞
マレイミド化合物として、ＢＭＩ−８０を９質量部および潜在型塩基発生剤ＷＰＢＧ−３００を１質量部使用した。また、架橋剤として、下記式で表されるジアリルビスフェノールＡ型シアネート（ＤＡＢＰＡ−ＣＮ；三菱ガス化学製）２質量部を配合し、リソグラフィー用膜形成材料とした。
【化３０】
2020105692.tif 000032
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３５】
＜実施例２０＞
マレイミド化合物として、ＢＭＩ−８０を９質量部および潜在型塩基発生剤ＷＰＢＧ−３００を１質量部使用した。また、架橋剤として、下記式で表されるジアリルビスフェノールＡ（ＢＰＡ−ＣＡ；小西化学製）２質量部を配合し、リソグラフィー用膜形成材料とした。
【化３１】
2020105692.tif 000033
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３６】
＜実施例２１＞
マレイミド化合物として、ＢＭＩ−８０を９質量部および潜在型塩基発生剤ＷＰＢＧ−３００を１質量部使用した。また、架橋剤として、下記式で表されるジフェニルメタン型アリルフェノール樹脂（ＡＰＧ−１；群栄化学工業製）２質量部を使用し、リソグラフィー用膜形成材料とした。
【化３２】
2020105692.tif 000034
熱重量測定の結果、得られたリソグラフィー用膜形成材料の４００℃での熱重量減少量は１０％未満（評価Ａ）であった。また、ＰＧＭＥＡ／ＣＨＮ混合溶媒への溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３７】
＜実施例２２＞
マレイミド化合物として、ＢＭＩ−８０を９質量部および潜在型塩基発生剤ＷＰＢＧ−３００を１質量部使用した。また、架橋剤として、下記式で表されるジフェニルメタン型プロペニルフェノール樹脂（ＡＰＧ−２；群栄化学工業製）２質量部を使用し、リソグラフィー用膜形成材料とした。
【化３３】
2020105692.tif 000035
熱重量測定の結果、得られたリソグラフィー用膜形成材料の４００℃での熱重量減少量は１０％未満（評価Ａ）であった。また、ＰＧＭＥＡ／ＣＨＮへの溶解性を評価した結果、２０質量％以上（評価Ｓ）であり、得られたリソグラフィー用膜形成材料は優れた溶解性を有するものと評価された。
前記実施例１と同様の操作にてリソグラフィー用膜形成用組成物を調製した。【０１３８】
＜実施例２３＞
マレイミド化合物として、ＢＭＩ−８０を９質量部および潜在型塩基発生剤ＷＰＢＧ−３００を１質量部使用した。また、架橋剤として、下記式で表される４，４´−ジアミノジフェニルメタン（ＤＤＭ；東京化成製）２質量部を使用し、リソグラフィー用膜形成材料とした。
【化３４】
2020105692.tif 000036
熱重量測定の結果、得られたリソグラフィー用膜形成材料の４００℃での熱重量減少量は１０％未満（評価Ａ）であった。また、ＰＧＭＥＡ／ＣＨＮへの溶解性を評価した結果、２０質量％以上（評価Ｓ）であり、得られたリソグラフィー用膜形成材料は優れた溶解性を有するものと評価された。また、実施例１と同様の操作にてリソグラフィー用膜形成用組成物を調製した。【０１３９】
＜比較例１〜６＞
硬化促進剤として、潜在型の塩基発生剤ＷＰＢＧ−３００に変え、２，４，５−トリフェニルイミダゾール（ＴＰＩＺ；四国化成製）を１質量部配合した以外は実施例１、３〜５、７、８と同様にして、リソグラフィー用膜形成材料とした。また、実施例１と同様の操作にてリソグラフィー用膜形成用組成物を調製した。【０１４０】
＜比較例７〜１３＞
硬化促進剤として、潜在型の塩基発生剤ＷＰＢＧ−３００に変え、２，４，５−トリフェニルイミダゾール（ＴＰＩＺ；四国化成製）を１質量部配合した以外は実施例１７〜２３と同様にして、リソグラフィー用膜形成材料とした。また、実施例１と同様の操作にてリソグラフィー用膜形成用組成物を調製した。【０１４１】
＜実施例２４〜３７＞
表２に示す組成となるように、リソグラフィー用膜形成用組成物を各々調製した。【０１４２】
＜実施例１〜２３及び比較例１〜１３のリソグラフィー用膜形成用組成物の評価＞
［保存安定性の評価］
リソグラフィー用膜形成用組成物を４０℃の恒温槽にて１か月保管した後の溶液の色相変化ΔＹＩを、色差・濁度計（日本電色工業製）及び光路長１ｃｍの石英ガラスセルを用いて測定した。下記に示す評価基準に従って、保存安定性を評価した。
（評価基準）
Ｓ：４０℃１か月保管後  ΔＹＩ≦１．０
Ａ：４０℃１か月保管後  １．０＜ΔＹＩ≦３．０
Ｂ：４０℃１か月保管後  ３．０＜ΔＹＩ【０１４３】
［硬化性の評価］
リソグラフィー用膜形成用組成物をシリコン基板上に回転塗布し、その後、２４０℃で６０秒間ベークして、塗布膜の膜厚を測定した。その後、該シリコン基板をＰＧＭＥＡ７０％／ＰＧＭＥ３０％の混合溶媒に６０秒間浸漬し、エアロダスターで付着溶媒を除去後、１１０℃で溶媒乾燥を行った。浸漬前後の膜厚差から膜厚減少率（％）を算出して、下記に示す評価基準に従って、各下層膜の硬化性を評価した。
（評価基準）
Ｓ：溶媒浸漬前後の膜厚減少率≦１％（良好）
Ａ：溶媒浸漬前後の膜厚減少率≦５％（やや良好）
Ｂ：溶媒浸漬前後の膜厚減少率≦１０％
Ｃ：溶媒浸漬前後の膜厚減少率＞１０％【０１４４】
［膜耐熱性の評価］
硬化性の評価における２４０℃での硬化ベーク後の下層膜をさらに４５０℃で１２０秒間ベークした。ベーク前後の膜厚差から膜厚減少率（％）を算出して、下記に示す評価基準に従って、各下層膜の膜耐熱性を評価した。
（評価基準）
ＳＳ：４５０℃ベーク後の膜厚減少率≦５％
Ｓ：４５０℃ベーク前後の膜厚減少率≦１０％（良好）
Ａ：４５０℃ベーク前後の膜厚減少率≦１５％（やや良好）
Ｂ：４５０℃ベーク前後の膜厚減少率≦２０％
Ｃ：４５０℃ベーク前後の膜厚減少率＞２０％【０１４５】
［平坦性の評価]
幅１００ｎｍ、ピッチ１５０ｎｍ、深さ１５０ｎｍのトレンチ（アスペクト比：１．５）及び幅５μｍ、深さ１８０ｎｍのトレンチ（オープンスペース）が混在するＳｉＯ2段差基板上に、リソグラフィー用膜形成用組成物をそれぞれ塗布した。その後、大気雰囲気下にて、２４０℃で１２０秒間焼成して、膜厚２００ｎｍのレジスト下層膜を形成した。このレジスト下層膜の形状を走査型電子顕微鏡（日立ハイテクノロジーズ社の「Ｓ−４８００」）にて観察し、トレンチ又はスペース上におけるレジスト下層膜の膜厚の最大値と最小値の差（ΔFT）を測定した。下記に示す評価基準に従って、段差基板での平坦性を評価した。
（評価基準）
Ｓ：ΔＦＴ＜１０ｎｍ（平坦性最良）
Ａ：１０ｎｍ≦ΔＦＴ＜２０ｎｍ（平坦性良好）
Ｂ：２０ｎｍ≦ΔＦＴ＜４０ｎｍ（平坦性やや良好）
Ｃ：４０ｎｍ≦ΔＦＴ（平坦性不良）【０１４６】
＜実施例２４〜３７のリソグラフィー用膜形成用組成物の評価＞
［保存安定性の評価］
実施例１〜２３及び比較例１〜１３のリソグラフィー用膜形成用組成物の評価と同様に実施した。【０１４７】
［硬化性の評価］
リソグラフィー用膜形成用組成物をシリコン基板上に回転塗布し、１５０℃で６０秒間ベークして塗膜の溶媒を除去し、高圧水銀ランプにより、積算露光量１５００ｍＪ／ｃｍ2、照射時間６０秒で硬化さ、塗布膜の膜厚を測定した。その後、該シリコン基板をＰＧＭＥＡ７０％／ＰＧＭＥ３０％の混合溶媒に６０秒間浸漬し、エアロダスターで付着溶媒を除去後、１１０℃で溶媒乾燥を行った。浸漬前後の膜厚差から膜厚減少率（％）を算出し、下記に示す評価基準に従って、各下層膜の硬化性を評価した。
（評価基準）
Ｓ：溶媒浸漬前後の膜厚減少率≦１％（良好）
Ａ：溶媒浸漬前後の膜厚減少率≦５％（やや良好）
Ｂ：溶媒浸漬前後の膜厚減少率≦１０％
Ｃ：溶媒浸漬前後の膜厚減少率＞１０％【０１４８】
［膜耐熱性の評価］
硬化性の評価における高圧水銀ランプによる硬化後の下層膜をさらに４５０℃で１２０秒間ベークし、ベーク前後の膜厚差から膜厚減少率（％）を算出し、下記に示す評価基準に従って、各下層膜の膜耐熱性を評価した。
（評価基準）
ＳＳ：４５０℃ベーク前後の膜厚減少率≦５％
Ｓ：４５０℃ベーク前後の膜厚減少率≦１０％（良好）
Ａ：４５０℃ベーク前後の膜厚減少率≦１５％（やや良好）
Ｂ：４５０℃ベーク前後の膜厚減少率≦２０％
Ｃ：４５０℃ベーク前後の膜厚減少率＞２０％【０１４９】
［平坦性の評価］
実施例１〜２３及び比較例１〜１３のリソグラフィー用膜形成用組成物の評価と同様に実施した。【０１５０】
【表１−１】
2020105692.tif 000037
【表１−２】
2020105692.tif 000038
【０１５１】
【表２−１】
2020105692.tif 000039
【表２−２】
2020105692.tif 000040
【０１５２】
＜実施例３８＞
実施例１におけるリソグラフィー用膜形成用組成物を膜厚３００ｎｍのＳｉＯ2基板上に塗布して、２４０℃で６０秒間、さらに４００℃で１２０秒間ベークすることにより、膜厚７０ｎｍの下層膜を形成した。この下層膜上に、ＡｒＦ用レジスト溶液を塗布し、１３０℃で６０秒間ベークすることにより、膜厚１４０ｎｍのフォトレジスト層を形成した。ＡｒＦ用レジスト溶液としては、下記式（２２）の化合物：５質量部、トリフェニルスルホニウムノナフルオロメタンスルホナート：１質量部、トリブチルアミン：２質量部、及びＰＧＭＥＡ：９２質量部を配合して調製したものを用いた。
なお、下記式（２２）の化合物は、次のように調製した。すなわち、２−メチル−２−メタクリロイルオキシアダマンタン４．１５ｇ、メタクリルロイルオキシ−γ−ブチロラクトン３．００ｇ、３−ヒドロキシ−１−アダマンチルメタクリレート２．０８ｇ、アゾビスイソブチロニトリル０．３８ｇを、テトラヒドロフラン８０ｍＬに溶解させて反応溶液とした。この反応溶液を、窒素雰囲気下、反応温度を６３℃に保持して、２２時間重合させた後、反応溶液を４００ｍＬのｎ−ヘキサン中に滴下した。このようにして得られる生成樹脂を凝固精製させ、生成した白色粉末をろ過し、減圧下４０℃で一晩乾燥させて下記式で表される化合物を得た。【０１５３】
【化３５】
2020105692.tif 000041
【０１５４】
前記式（２２）中、４０、４０、２０とあるのは各構成単位の比率を示すものであり、ブロック共重合体を示すものではない。【０１５５】
次いで、電子線描画装置（エリオニクス社製；ＥＬＳ−７５００，５０ｋｅＶ）を用いて、フォトレジスト層を露光し、１１５℃で９０秒間ベーク（ＰＥＢ）し、２．３８質量％テトラメチルアンモニウムヒドロキシド（ＴＭＡＨ）水溶液で６０秒間現像することにより、ポジ型のレジストパターンを得た。評価結果を表３に示す。【０１５６】
＜実施例３９＞
前記実施例１におけるリソグラフィー用下層膜形成用組成物の代わりに実施例２におけるリソグラフィー用下層膜形成用組成物を用いること以外は、実施例３８と同様にして、ポジ型のレジストパターンを得た。評価結果を表３に示す。【０１５７】
＜実施例４０＞
前記実施例１におけるリソグラフィー用下層膜形成用組成物の代わりに実施例３におけるリソグラフィー用下層膜形成用組成物を用いること以外は、実施例３８と同様にして、ポジ型のレジストパターンを得た。評価結果を表３に示す。【０１５８】
＜比較例１４＞
下層膜の形成を行わないこと以外は、実施例３８と同様にして、フォトレジスト層をＳｉＯ2基板上に直接形成し、ポジ型のレジストパターンを得た。評価結果を表３に示す。【０１５９】
［評価］
実施例３８〜４０、及び比較例１４のそれぞれについて、得られた５５ｎｍＬ／Ｓ（１：１）及び８０ｎｍＬ／Ｓ（１：１）のレジストパターンの形状を（株）日立製作所製の電子顕微鏡（Ｓ−４８００）を用いて観察した。現像後のレジストパターンの形状については、パターン倒れがなく、矩形性が良好なものを良好とし、そうでないものを不良として評価した。また、当該観察の結果、パターン倒れが無く、矩形性が良好な最小の線幅を解像性として評価の指標とした。さらに、良好なパターン形状を描画可能な最小の電子線エネルギー量を感度として、評価の指標とした。【０１６０】
【表３】
2020105692.tif 000042
【０１６１】
表３から明らかなように、シトラコンイミド又はマレイミドを含む本実施形態のリソグラフィー用膜形成用組成物を用いた実施例３８〜４０は、比較例１４と比較して、解像性及び感度ともに有意に優れていることが確認された。また、現像後のレジストパターン形状もパターン倒れがなく、矩形性が良好であることが確認された。さらに、現像後のレジストパターン形状の相違から、実施例１〜３のリソグラフィー用膜形成用組成物から得られる実施例３８〜４０の下層膜は、レジスト材料との密着性が良いことが示された。【０１６２】
（レジスト組成物のレジスト性能の評価方法）
上記膜形成材料を用いて、表４に示す配合でレジスト組成物を調製し、均一なレジスト組成物を清浄なシリコンウェハー上に回転塗布した後、１１０℃のオーブン中で露光前ベーク（ＰＢ）して、厚さ６０ｎｍのレジスト膜を形成した。得られたレジスト膜に対して、電子線描画装置（ＥＬＳ−７５００、（株）エリオニクス社製）を用いて、８０ｎｍ間隔の１：１のラインアンドスペース設定の電子線を照射した。当該照射後に、レジスト膜を、それぞれ所定の温度で、９０秒間加熱し、ＴＭＡＨ２．３８質量％アルカリ現像液に６０秒間浸漬して現像を行った。その後、レジスト膜を、超純水で３０秒間洗浄、乾燥して、ネガ型のレジストパターンを形成した。形成されたレジストパターンについて、ラインアンドスペースを走査型電子顕微鏡（（株）日立ハイテクノロジー製Ｓ−４８００）により観察し、レジスト組成物の電子線照射による反応性を評価した。【０１６３】
【表４】
2020105692.tif 000043
【０１６４】
表４から明らかなように、レジストパターン評価については、実施例４１〜４４では８０ｎｍ間隔の１：１のラインアンドスペース設定の電子線を照射により、良好なレジストパターンを得ることができた。一方、潜在型塩基発生剤を含まない比較例１５では良好なレジストパターンを得ることはできなかった。【０１６５】
本実施形態のリソグラフィー用膜形成材料は、湿式プロセスが適用可能であり、耐熱性、段差基板における膜の平坦性に優れるだけでなく、溶媒への溶解性、溶液形態での長期保存安定性および低温での硬化性を兼ね備えたフォトレジスト下層膜を形成するために有用である。
そのため、リソグラフィー用膜形成材料を含むリソグラフィー用膜形成用組成物はこれらの性能が要求される各種用途において、広く且つ有効に利用可能である。とりわけ、本発明は、リソグラフィー用下層膜及び多層レジスト用下層膜の分野において、特に有効に利用可能である。
【国際調査報告】
2020105692.tif 000052
2020105692.tif 000053
2020105692.tif 000054
2020105692.tif 000055
2020105692.tif 000056
2020105692.tif 000057